(57)【要約】  本発明は、ポリマー成分として少なくとも１つのポリマー及び充填剤として少なくとも１つの炭酸カルシウム含有材料を含むポリマー組成物のコンパウンディングの前又はコンパウンディング中の少なくとも１つの一置換コハク酸無水物の使用であって、加工中のポリマー分解を低減させ、及び／又はいかなる一置換コハク酸無水物も存在しない状態において同じ方法で処理された同じポリマー組成物と比較して、そのようなコンパウンディングされたポリマー組成物のメルトフローレートを少なくとも１０％減少させ、及び／又はそのようなコンパウンディングされたポリマー組成物の粘度を少なくとも１０％増加させ、前記ポリマー組成物がポリ乳酸を含まない、使用に関する。【特許請求の範囲】
【請求項１】
ポリマー成分として少なくとも１つのポリマー及び充填剤として少なくとも１つの炭酸カルシウム含有材料を含むポリマー組成物のコンパウンディングの前又はコンパウンディング中の少なくとも１つの一置換コハク酸無水物の使用であって、加工中のポリマー分解を低減させるためのもの、並びに／又はいかなる一置換コハク酸無水物も存在しない状態において同じ方法で処理された同じポリマー組成物と比較して、そのようなコンパウンディングされたポリマー組成物のメルトフローレートを少なくとも１０％減少させ、及び／又はそのようなコンパウンディングされたポリマー組成物の粘度を少なくとも１０％増加させるためのものであり、前記ポリマー組成物がポリ乳酸を含まない、使用。
【請求項２】
前記少なくとも１つの一置換コハク酸無水物が、置換基中にＣ２−Ｃ３０、好ましくはＣ３−Ｃ２５、及び最も好ましくはＣ４−Ｃ２０の総量の炭素原子を有する直鎖基、分岐鎖基、脂肪族基及び環状基から選択される基で一置換されたコハク酸無水物からなり、分岐鎖基の場合は置換基中にＣ３−Ｃ３０、好ましくはＣ３−Ｃ２５、及び最も好ましくはＣ４−Ｃ２０の総量の炭素原子を有し、並びに環状基の場合は置換基中にＣ５−Ｃ３０、好ましくはＣ５−Ｃ２５、及び最も好ましくはＣ５−Ｃ２０の総量の炭素原子を有する、請求項１に記載の使用。
【請求項３】
前記少なくとも１つの一置換コハク酸無水物が、少なくとも１つのアルキル一置換コハク酸無水物であって、好ましくは、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物及びこれらの混合物からなる群から選択される、少なくとも１つのアルキル一置換コハク酸無水物、並びに／又は少なくとも１つのアルケニル一置換コハク酸無水物であって、好ましくは、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物及びこれらの混合物を含む群から選択される少なくとも１つのアルケニル一置換コハク酸無水物、である、請求項１〜２のいずれかに記載の使用。
【請求項４】
前記少なくとも１つの一置換コハク酸無水物が、前記ポリマー組成物のコンパウンディングの前に使用され、前記少なくとも１つの一置換コハク酸無水物及び／又はその塩反応生成物が、前記少なくとも１つの炭酸カルシウム含有材料の表面上に存在する、請求項１〜３のいずれかに記載の使用。
【請求項５】
前記少なくとも１つの一置換コハク酸無水物を、前記ポリマー組成物のコンパウンディング中に使用し、前記少なくとも１つの一置換コハク酸無水物を、ポリマー成分として少なくとも１つのポリマー及び充填剤として少なくとも１つの炭酸カルシウム含有材料を含む前記ポリマー組成物と混合しながら接触させる、請求項１〜４のいずれかに記載の使用。
【請求項６】
前記少なくとも１つの一置換コハク酸無水物及び／又はその塩反応生成物が、前記少なくとも１つの炭酸カルシウム含有充填剤材料の総乾燥重量に基づいて、少なくとも０．１重量％の量で前記ポリマー組成物中に存在し、好ましくは０．１〜４．０重量％の量、より好ましくは０．１〜３．０重量％の量、よりいっそう好ましくは０．２〜２．０重量％の量、よりいっそう好ましくは０．３〜１．５重量％の量、及び最も好ましくは０．４〜１．２重量％の量で存在する、請求項１〜５のいずれかに記載の使用。
【請求項７】
前記ポリマー成分が、化石燃料から得られるポリマーを含み、好ましくは、前記ポリマーがポリオレフィンから選択され、並びに最も好ましくは、ポリエチレン（ＰＥ）、ポリプロピレン（ＰＰ）、ポリメチルペンテン（ＰＭＰ）、ポリブテン−１（ＰＢ−１）、ポリケトン（ＰＫ）、ポリスチレン（ＰＳ）、ポリ塩化ビニル（ＰＶＣ）及びこれらの混合物から選択される、請求項１〜６のいずれかに記載の使用。
【請求項８】
前記ポリマー成分が、バイオポリマーから得られるポリマーを含み、並びに好ましくは、前記ポリマーが、ポリブチレートアジペートテレフタレート（ＰＢＡＴ）、ポリヒドロキシアルカノレート（ＰＨＡ）、例えば、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマー、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及び／又はデンプンブレンド物から選択され、よりいっそう好ましくは、ポリブチレートアジペートテレフタレート（ＰＢＡＴ）、ポリヒドロキシアルカノレート（ＰＨＡ）、ポリカプロラクトン（ＰＣＬ）及び／又は酢酸デンプン及び／又はデンプンブレンド物から選択され、並びに最も好ましくは、ポリブチレートアジペートテレフタレート（ＰＢＡＴ）、ポリヒドロキシブチレート（ＰＨＢ）及びポリカプロラクトン（ＰＣＬ）からなる群から選択される、請求項１〜７のいずれかに記載の使用。
【請求項９】
前記少なくとも１つの一置換コハク酸無水物及び／又はその塩反応生成物が、前記ポリマー成分の総重量に基づいて、少なくとも０．００５重量％の量で前記ポリマー組成物中に存在し、好ましくは０．０１〜５．０重量％の量、より好ましくは０．０２〜１．０重量％の量、よりいっそう好ましくは０．０３〜０．８重量％の量、よりいっそう好ましくは０．０５〜０．５重量％の量、最も好ましくは０．０７〜０．３重量％の量で存在する、請求項１〜８のいずれかに記載の使用。
【請求項１０】
前記炭酸カルシウム含有材料が、重質炭酸カルシウム、好ましくは、大理石、石灰岩、ドロマイト及び／又はチョーク、沈降炭酸カルシウム、好ましくは、バテライト、カルサイト及び／又はアラゴナイト、並びにこれらの混合物からなる群から選択され、より好ましくは、前記炭酸カルシウム含有材料が、重質炭酸カルシウムである、請求項１〜９のいずれかに記載の使用。
【請求項１１】
前記炭酸カルシウム含有材料が、
ｉ）０．１μｍ〜２０μｍの範囲内、好ましくは０．２５μｍ〜１５μｍの範囲内、より好ましくは０．５μｍ〜１０μｍの範囲内、及び最も好ましくは０．７μｍ〜７μｍの範囲内の重量メジアン粒径ｄ５０値を有する、並びに／又は
ｉｉ）≦５０μｍ、好ましくは≦３０μｍ、より好ましくは≦２０μｍ、及び最も好ましくは≦１５μｍのトップカット（ｄ９８）を有する、並びに／又は
ｉｉｉ）ＩＳＯ  ９２７７：２０１０による窒素及びＢＥＴ法を使用する測定で、０．５〜１５０ｍ２／ｇ、好ましくは１〜６０ｍ２／ｇ、及びより好ましくは１．５〜１５ｍ２／ｇの比表面積（ＢＥＴ）を有する、並びに／又は
ｉｖ）前記少なくとも１つの炭酸カルシウム含有材料の総乾燥重量に基づいて、０．０１重量％〜１重量％、好ましくは０．０２重量％〜０．５重量％、より好ましくは０．０３重量％〜０．３重量％、及び最も好ましくは０．０４重量％〜０．１５重量％の残留総水分含有量を有する、
請求項１〜１０のいずれかに記載の使用。
【請求項１２】
前記炭酸カルシウム含有材料が、前記ポリマー成分の総重量に基づいて、０．１〜８５重量％の量で前記ポリマー組成物中に存在し、好ましくは３〜５０重量％の量、より好ましくは５〜４０重量％の量、及び最も好ましくは１０〜３０重量％の量で存在する、請求項１〜１１のいずれかに記載の使用。
【請求項１３】
前記ポリマー組成物がさらなる添加物、例えば、着色顔料、染料、ワックス、潤滑剤、酸化―及び／又はＵＶ―安定化剤、酸化防止剤、並びにタルクなどの他の充填剤、を含む、請求項１〜１２のいずれかに記載の使用。
【請求項１４】
加工中のポリマー分解を低減させ、並びに／又はいかなる一置換コハク酸無水物も存在しない状態において同じ方法で処理された同じポリマー組成物と比較して、ポリマー成分として少なくとも１つのポリマー及び充填剤として少なくとも１つの炭酸カルシウム含有材料を含むポリマー組成物のメルトフローレートを少なくとも１０％減少させ、及び／又はポリマー成分として少なくとも１つのポリマー及び充填剤として少なくとも１つの炭酸カルシウム含有材料を含むポリマー組成物の粘度を少なくとも１０％増加させる方法であって、前記方法が、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含み、
前記ポリマー組成物がポリ乳酸を含まない、
方法。
【請求項１５】
接触ステップｄ）において、最初に、ステップｂ）の前記少なくとも１つの炭酸カルシウム含有材料を、１つ以上のステップにおいて、ステップｃ）の前記少なくとも１つの一置換コハク酸無水物と混合しながら接触させ、それにより、前記少なくとも１つの一置換コハク酸無水物及び／又はその塩反応生成物を含む処理層が、ステップｂ）の前記少なくとも１つの炭酸カルシウム含有材料の表面上に形成され、並びに次に、この表面処理された炭酸カルシウム含有材料を、１つ以上のステップにおいて、前記少なくとも１つのポリマーと混合しながら接触させる、請求項１４に記載の方法。
【請求項１６】
衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などにおける、ポリマー組成物の使用であって、前記ポリマー組成物が、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができ、前記ポリマー組成物がポリ乳酸を含まない、使用。
【請求項１７】
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物を含む物品であって、前記物品が、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などを含む群から選択され、前記ポリマー組成物がポリ乳酸を含まない、物品。
【発明の詳細な説明】
【技術分野】
【０００１】
本発明は、ポリマー組成物の押出しに関する一置換コハク酸無水物の使用、及び加工中のポリマー分解を低減させる方法に関する。
【背景技術】
【０００２】
今日、多くの製造物がプラスチックから作られているが、これは、この材料が低い密度を有し、したがって軽く、低い熱伝導率を有し、強く、加工が容易であり、壊れにくいためである。ポリマーは、化石燃料又はバイオポリマーのような異なる供給源から製造し又は得ることができ、熱可塑性材料、熱硬化性材料及びエラストマー材料に分けることができる。公知及び主に使用されるポリマーは、例えば、ポリエチレン（ＰＥ）、ポリプロピレン（ＰＰ）、ポリ塩化ビニル（ＰＶＣ）、ポリブチレートアジペートテレフタレート（ＰＢＡＴ）、ポリヒドロキシブチレート（ＰＨＢ）及びポリカプロラクトン（ＰＣＬ）である。
【０００３】
さらには、ポリマー及び原料を確かなものにするため、及びポリマーの特性を変化させるために、粒子状充填剤がポリマー材料中にコンパウンディングされることが多い。そのような充填剤を組み込むことによって、使用されるポリマーが少なくなり、したがって、ポリマー組成物中への充填剤のコンパウンディングは、ポリマー材料の低減に繋がることがある。それにより、ポリマー製造物の最終価格が減少され得る。さらには、充填剤は、ポリマー材料の特性を変化及び／又は改良するためによく使用される。例えば、充填剤は、ポリマーの色を変化させるために加えられる。又は、充填剤は、ポリマーの化学的及び機械的特性を変化させる目的、例えば、軟化温度、ヤング率、衝撃強度又は引張り強度を変化させるために加えられる。
【０００４】
上記の通り、充填剤は、より高価な結合剤材料の消費を低くするため又は混和材料の一部の特性をより良くするためにプラスチックのような材料に加えられる離散粒子である。最も重要な充填剤のうち、炭酸カルシウムは最大の市場規模を持ち、プラスチック分野において主に使用される。
【０００５】
ポリマー及び炭酸カルシウムのような充填剤を含む材料は多数の文献に記載されている。例えば、ＷＯ２０１３／１９０２７４Ａ２は、ポリマー及び粒子状鉱物充填剤を含む組成物に言及している。ポリマーはポリヒドロキシブチレート（ＰＨＢ）であってよく、粒子状鉱物充填剤は、そのようなポリマーの生分解性を促進するか焼成クレイを含む。
【０００６】
ＷＯ２０１５／１８５５３３は、ポリマー組成物の総重量に基づいて少なくとも２０．０重量％の少なくとも１つの生分解性ポリマー樹脂、ポリマー組成物の総重量に基づいて０．１〜２０．０重量％の、ポリエチレン及び／又はポリプロピレンから選択される少なくとも１つのポリオレフィン、及びポリマー組成物の総重量に基づいて５．９〜６０．０重量％の、少なくとも１つのポリオレフィン中及び少なくとも１つの生分解性ポリマー樹脂中に分散された無機充填剤材料を含むポリマー組成物に関する。充填剤材料は、アルカリ性無機充填剤材料であってよい。
【０００７】
ＷＯ２０１０／００１２６８Ａ２は、ブレンド物を含む生分解性のパッケージングフィルムに言及しており、ブレンド物は、ブレンド物の約１０重量％〜約６０重量％の量の少なくとも１つの熱可塑性のデンプン、ブレンド物の約１重量％〜約３０重量％の量の少なくとも１つのポリ乳酸、ブレンド物の約２０重量％〜約７０重量％の量の少なくとも１つの脂肪族−芳香族コポリエステル、及びブレンド物の約１重量％〜約２５重量％の量の少なくとも１つの充填剤を含み、ポリ乳酸及び充填剤の総重量パーセンテージに対する脂肪族−芳香族コポリエステル及び熱可塑性のデンプンの総重量パーセンテージの比は、約１〜約１０である。
【０００８】
ＷＯ２０１４１０２１９７Ａ１は、ポリエステルを含む少なくとも１つのポリマー及び炭酸カルシウムを含む少なくとも１つの充填剤を含む不織生地に言及している。ＷＯ２０１４１０２１９７Ａ１はさらに、そのような不織生地を製造する方法の他に、ポリエステルを含む少なくとも１つのポリマーを含む不織生地における充填剤としての炭酸カルシウムの使用に関する。
【０００９】
ＵＳ８９０１２２４Ｂ２は、充填ポリマー材料を製造する方法の他に、充填ポリマー材料に言及している。より正確には、少なくとも１つの充填剤、好ましくは炭酸カルシウムＣａＣＯ３を充填された熱可塑性ポリマー材料が開示されており、これは加水分解に感受性であり、及び任意選択的に吸湿性である。
【先行技術文献】
【特許文献】
【００１０】
【特許文献１】国際公開第２０１３／１９０２７４号
【特許文献２】国際公開第２０１５／１８５５３３号
【特許文献３】国際公開第２０１０／００１２６８号
【特許文献４】国際公開第２０１４１０２１９７号
【特許文献５】米国特許第８９０１２２４号明細書
【発明の概要】
【発明が解決しようとする課題】
【００１１】
炭酸カルシウムがポリマー組成物中にコンパウンディングされたときに観察される一般的な欠点は、これらのポリマー組成物の機械的又はレオロジー特性が悪化することである。ポリマー中への炭酸カルシウムのコンパウンディングは、例えば、より高いメルトフローレートに繋がることがある。これは、ポリマーが加熱時により多く液体になることを意味し、これはポリマーの分子量の低下又はポリマーの加水分解を指し示す。ポリマーが液体／流体になり過ぎる場合、これは、通常の加工においてだけでなくリサイクル加工中に、ポリマーの加工についての問題又は欠点となる。
【００１２】
したがって、以上の技術的な問題に対処する技術的解決手段、特に、ポリマー成分として少なくとも１つのポリマー及び充填剤として炭酸カルシウム含有材料を含むポリマー組成物の高温での熱安定性及び加工性を向上させることを可能とする技術的解決手段に対する必要性が当該技術分野において存在する。さらには、向上した機械的特性、特に、減少したメルトフローレートを有する、ポリマー成分として少なくとも１つのポリマー及び充填剤として炭酸カルシウム含有材料を含むポリマー組成物に対する必要性がなおも存在する。さらには、向上した機械的特性、特に、増加した粘度を有する、ポリマー成分として少なくとも１つのポリマー及び充填剤として炭酸カルシウム含有材料を含むポリマー組成物に対する必要性がなおも存在する。
【００１３】
したがって、上記の問題に対処する技術的解決手段、特に、ポリマー成分として少なくとも１つのポリマー及び充填剤として炭酸カルシウム含有材料を含むポリマー組成物の加工中の安定性、特に、熱安定性を向上させる技術的解決手段を提供することが本発明の目的である。さらなる目的は、ポリマー成分として少なくとも１つのポリマー及び充填剤として炭酸カルシウム含有材料を含むポリマー組成物の、加工中の、特に高温での加工中の加工性を促進することである。本発明の別の目的は、ポリマー成分として少なくとも１つのポリマー及び充填剤として炭酸カルシウム含有材料を含むポリマー組成物の機械的特性、特にメルトフローレートを向上させることである。本発明の代替的な目的は、ポリマー成分として少なくとも１つのポリマー及び充填剤として炭酸カルシウム含有材料を含むポリマー組成物の機械的特性を向上させること、特に、粘度を増加させることである。さらには、ポリ乳酸を含まないポリマー組成物を提供することが本発明の目的である。
【課題を解決するための手段】
【００１４】
以上の及び他の目的は、請求項１において本明細書で定義される主題によって解決される。
【００１５】
本発明の有利な実施形態は、対応する従属請求項において定義される。
【００１６】
本発明の一態様によれば、少なくとも１つの一置換コハク酸無水物は、ポリマー成分として少なくとも１つのポリマーおよび充填剤として少なくとも１つの炭酸カルシウム含有材料を含むポリマー組成物のコンパウンディングの前又はコンパウンディング中に、加工中のポリマー分解を減少させるために、および／または、ポリマー組成物がポリ乳酸を含まない、いかなる一置換コハク酸無水物も存在しない状態において同じ方法で処理された同じポリマー組成物と比較して、そのような配合ポリマー組成物のメルトフローレートを少なくとも１０％減少させるために、および／またはそのような配合ポリマー組成物の粘度を少なくとも１０％だけ増加させるために使用される。
【００１７】
本発明者らは、驚くべきことに、本発明によれば、ポリマー組成物のコンパウンディングの前又はコンパウンディング中に少なくとも１つの一置換コハク酸無水物を使用したときに、ポリマー成分として少なくとも１つのポリマー及び充填剤として炭酸カルシウム含有材料を含むポリマー組成物の安定性、特に熱安定性を著しく向上させ得ることを発見した。さらには、本発明者らは、驚くべきことに、ポリマー組成物のコンパウンディングの前又はコンパウンディング中に少なくとも１つの一置換コハク酸無水物を使用したときに、ポリマー組成物の加工性を促進できることを発見した。さらには、本発明によれば、ポリマー成分として少なくとも１つのポリマー及び充填剤として炭酸カルシウム含有材料を含むポリマー組成物の機械的特性、特にメルトフローレートを向上させ得る。又は、ポリマー成分として少なくとも１つのポリマー及び充填剤として炭酸カルシウム含有材料を含むポリマー組成物の粘度を増加させ得る。特に、これは、ポリマー組成物のコンパウンディングの前又はコンパウンディング中に少なくとも１つの一置換コハク酸無水物を使用することによって達成される。
【００１８】
本発明の別の態様によれば、加工中のポリマー分解を低減させ、及び／又は、いかなる一置換コハク酸無水物も存在しない状態において同じ方法で処理された同じポリマー組成物と比較して、ポリマー成分として少なくとも１つのポリマー及び充填剤として少なくとも１つの炭酸カルシウム含有材料を含むポリマー組成物のメルトフローレートを少なくとも１０％減少させ、及び／又は、ポリマー成分として少なくとも１つのポリマー及び充填剤として少なくとも１つの炭酸カルシウム含有材料を含むポリマー組成物の粘度を少なくとも１０％増加させる方法であって、方法が、
ａ）少なくとも１つのポリマーをポリマー成分として提供すること、並びに
ｂ）少なくとも１つの炭酸カルシウム含有材料を充填剤として提供すること、並びに
ｃ）少なくとも１つの一置換コハク酸無水物を提供すること、
ｄ）ａ）、ｂ）及びｃ）の成分を任意の順序で接触させること、並びに
ｅ）ステップｄ）の接触させた成分をコンパウンディングすること
を含み、
該ポリマー組成物がポリ乳酸を含まない、
方法が提供される。
【００１９】
本発明の別の態様によれば、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などにおける、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物の使用であって、該ポリマー組成物がポリ乳酸を含まない、使用が提供される。
【００２０】
本発明の別の態様によれば、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物を含む物品であって、物品が、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などを含む群から選択され、該ポリマー組成物がポリ乳酸を含まない、物品が提供される。
【００２１】
本発明の有利な実施形態は、対応する従属請求項において定義される。
【発明を実施するための形態】
【００２２】
本発明の一実施形態によれば、少なくとも１つの一置換コハク酸無水物は、置換基中にＣ２−Ｃ３０、好ましくはＣ３−Ｃ２５、最も好ましくはＣ４−Ｃ２０の総量の炭素原子を有し、分岐鎖基の場合は置換基中にＣ３−Ｃ３０、好ましくはＣ３−Ｃ２５、最も好ましくはＣ４−Ｃ２０の総量の炭素原子を有し、及び環状基の場合は置換基中にＣ５−Ｃ３０、好ましくはＣ５−Ｃ２５、最も好ましくはＣ５−Ｃ２０の総量の炭素原子を有する、直鎖基、分岐鎖基、脂肪族基及び環状基から選択される基で一置換されたコハク酸無水物からなる。
【００２３】
本発明の一実施形態によれば、少なくとも１つの一置換コハク酸無水物は、少なくとも１つのアルキル一置換コハク酸無水物、好ましくは、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物及びこれらの混合物からなる群から選択される少なくとも１つのアルキル一置換コハク酸無水物、及び／又は少なくとも１つのアルケニル一置換コハク酸無水物、好ましくは、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物及びこれらの混合物を含む群から選択される少なくとも１つのアルケニル一置換コハク酸無水物である。
【００２４】
本発明の一実施形態によれば、少なくとも１つの一置換コハク酸無水物は、少なくとも１つの一置換コハク酸無水物及び／又はその塩反応生成物が、少なくとも１つの炭酸カルシウム含有材料の表面上に存在するように、ポリマー組成物のコンパウンディングの前に使用される。
【００２５】
本発明の一実施形態によれば、少なくとも１つの一置換コハク酸無水物は、少なくとも１つの一置換コハク酸無水物が、ポリマー成分として少なくとも１つのポリマー及び充填剤として少なくとも１つの炭酸カルシウム含有材料を含むポリマー組成物と混合しながら接触するように、ポリマー組成物のコンパウンディング中に使用される。
【００２６】
本発明の一実施形態によれば、少なくとも１つの一置換コハク酸無水物及び／又はその塩反応生成物は、少なくとも１つの炭酸カルシウム含有充填剤材料の総乾燥重量に基づいて、少なくとも０．１重量％の量、好ましくは０．１〜４．０重量％の量、より好ましくは０．１〜３．０重量％の量、よりいっそう好ましくは０．２〜２．０重量％の量、よりいっそう好ましくは０．３〜１．５重量％の量、最も好ましくは０．４〜１．２重量％の量でポリマー組成物中に存在する。
【００２７】
本発明の一実施形態によれば、ポリマー成分は、化石燃料から得られるポリマーを含み、好ましくは、ポリマーはポリオレフィンから選択され、最も好ましくは、ポリエチレン（ＰＥ）、ポリプロピレン（ＰＰ）、ポリメチルペンテン（ＰＭＰ）、ポリブテン−１（ＰＢ−１）、ポリケトン（ＰＫ）、ポリスチレン（ＰＳ）、ポリ塩化ビニル（ＰＶＣ）及びこれらの混合物から選択される。
【００２８】
本発明の一実施形態によれば、ポリマー成分は、バイオポリマーから得られるポリマーを含み、好ましくは、ポリマーは、ポリブチレートアジペートテレフタレート（ＰＢＡＴ）、ポリヒドロキシアルカノレート（ＰＨＡ）、例えば、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマー、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及び／又はデンプンブレンド物から選択され、よりいっそう好ましくは、ポリブチレートアジペートテレフタレート（ＰＢＡＴ）、ポリヒドロキシアルカノレート（ＰＨＡ）、ポリカプロラクトン（ＰＣＬ）及び／又は酢酸デンプン及び／又はデンプンブレンド物から選択され、最も好ましくは、ポリブチレートアジペートテレフタレート（ＰＢＡＴ）、ポリヒドロキシブチレート（ＰＨＢ）及びポリカプロラクトン（ＰＣＬ）からなる群から選択される。
【００２９】
本発明の一実施形態によれば、少なくとも１つの一置換コハク酸無水物及び／又はその塩反応生成物は、ポリマー成分の総重量に基づいて、少なくとも０．００５重量％の量、好ましくは０．０１〜５．０重量％の量、より好ましくは０．０２〜１．０重量％の量、よりいっそう好ましくは０．０３〜０．８重量％の量、よりいっそう好ましくは０．０５〜０．５重量％の量、最も好ましくは０．０７〜０．３重量％の量でポリマー組成物中に存在する。
【００３０】
本発明の一実施形態によれば、炭酸カルシウム含有材料は、重質炭酸カルシウム、好ましくは、大理石、石灰岩、ドロマイト及び／又はチョーク、沈降炭酸カルシウム、好ましくは、バテライト、カルサイト及び／又はアラゴナイト、並びにこれらの混合物からなる群から選択され、より好ましくは、炭酸カルシウム含有材料は重質炭酸カルシウムである。
【００３１】
本発明の一実施形態によれば、炭酸カルシウム含有材料は、ｉ）０．１μｍ〜２０μｍの範囲内、好ましくは０．２５μｍ〜１５μｍの範囲内、より好ましくは０．５μｍ〜１０μｍの範囲内、最も好ましくは０．７μｍ〜７μｍの範囲内の重量メジアン粒径ｄ５０値、及び／又はｉｉ）≦５０μｍ、好ましくは≦３０μｍ、より好ましくは≦２０μｍ、最も好ましくは≦１５μｍのトップカット（ｄ９８）、及び／又はｉｉｉ）窒素及びＩＳＯ  ９２７７：２０１０によるＢＥＴ法を使用する測定で、０．５〜１５０ｍ２／ｇ、好ましくは１〜６０ｍ２／ｇ、より好ましくは１．５〜１５ｍ２／ｇの比表面積（ＢＥＴ）、及び／又はｉｖ）少なくとも１つの炭酸カルシウム含有材料の総乾燥重量に基づいて、０．０１重量％〜１重量％、好ましくは０．０２重量％〜０．５重量％、より好ましくは０．０３重量％〜０．３重量％、最も好ましくは０．０４重量％〜０．１５重量％の残留総水分含有量を有する。
【００３２】
本発明の一実施形態によれば、炭酸カルシウム含有材料は、ポリマー成分の総重量に基づいて、０．１〜８５重量％の量、好ましくは３〜５０重量％の量、より好ましくは５〜４０重量％の量、最も好ましくは１０〜３０重量％の量でポリマー組成物中に存在する。
【００３３】
本発明の一実施形態によれば、ポリマー組成物は、着色顔料、染料、ワックス、潤滑剤、酸化及び／又はＵＶ安定化剤、酸化防止剤及びタルクなどの他の充填剤などのさらなる添加物を含む。
【００３４】
本発明の別の実施形態によれば、接触ステップｄ）において、最初に、ステップｂ）の少なくとも１つの炭酸カルシウム含有材料を、１つ以上のステップにおいて、ステップｃ）の少なくとも１つの一置換コハク酸無水物と混合しながら接触させ、それにより、少なくとも１つの一置換コハク酸無水物及び／又はその塩反応生成物を含む処理層が、ステップｂ）の前記少なくとも１つの炭酸カルシウム含有材料の表面上に形成され、並びに次に、この表面処理された炭酸カルシウム含有材料を、１つ以上のステップにおいて、少なくとも１つのポリマーと混合しながら接触させる。
【００３５】
本発明の目的のために、以下の用語は以下の意味を有することが理解されるべきである。
【００３６】
ジヒドロ−２，５−フランジオン、コハク酸無水物（ｓｕｃｃｉｎｉｃ  ａｃｉｄ  ａｎｈｙｄｒｉｄｅ）又はサクシニル酸化物とも呼ばれる「コハク酸無水物」（ｓｕｃｃｉｎｉｃ  ａｎｈｙｄｒｉｄｅ）という用語は、分子式Ｃ４Ｈ４Ｏ３を有するコハク酸の酸無水物であり、ＣＡＳ番号１０８−３０−５として公知である。
【００３７】
本発明の意味における「一置換コハク酸無水物」という用語は、水素原子が別の置換基によって置換されたコハク酸無水物を指す。
【００３８】
本発明の意味における「少なくとも１つの一置換コハク酸無水物の塩反応生成物」という用語は、炭酸カルシウム含有充填剤材料を１以上の一置換コハク酸無水物と接触させることによって得られる生成物を指す。前記塩反応生成物は、適用された一置換コハク酸無水物から形成される一置換コハク酸と炭酸カルシウム含有充填剤材料の表面に位置する反応性分子との間で形成される。
【００３９】
本発明による「コンパウンディング」という用語は、異なる原料の均質なブレンド物を達成するために、少なくとも１つのポリマー成分を少なくとも１つの添加物、例えば、溶融又は軟化された状態の炭酸カルシウム含有充填剤材料と混合及び／又はブレンドすることによってポリマー又はプラスチック配合物を調製することを指す。分散混合及び分配混合は、ポリマー成分が溶融又は軟化された状態であるが、分解温度より低い温度で行われる。コンパウンディング方法は当業者に公知であり、例えば、コンパウンディングは、例えば、ツインスクリュー押出し機又はコニーダーを用いる押出しによって行うことができる。
【００４０】
本明細書で使用される「ポリマー」という用語は、一般に、例えば、ブロック、グラフト、ランダム及び交互コポリマーなどのホモポリマー及びコポリマーの他に、これらのブレンド物及び修飾物を含む。ポリマーは、非晶性ポリマー、結晶性ポリマー又は半結晶性ポリマー、すなわち、結晶性部分及び非晶性部分を含むポリマーであり得る。結晶化度はパーセントで特定され、示差走査熱量測定（ＤＳＣ）によって決定することができる。非晶性ポリマーは、そのガラス転移温度によって特徴付けることができ、結晶性ポリマーは、その融点によって特徴付けることができる。半結晶性ポリマーは、そのガラス転移温度及び／又はその融点によって特徴付けることができる。
【００４１】
本発明の意味における「ガラス転移温度」という用語は、ガラス転移が起こる温度を指し、非晶性材料（又は半結晶性材料内の非晶性領域）における堅くて、比較的もろい状態から溶融状態又はゴム様状態への可逆的な転移である。ガラス転移温度は、それが存在する場合、材料の結晶状態の融点より常に低い。本発明の意味における「融点」という用語は、大気圧において固体が固体から液体に状態を変化させる温度を指す。融点において固相及び液相は平衡状態で存在する。ガラス転移温度及び融点は、１０℃／分の加熱速度を用いてＩＳＯ  １１３５７によって決定される。
【００４２】
本発明による「ポリマー組成物」という用語は、ポリマー成分として少なくとも１つのポリマー及び充填剤として少なくとも１つの炭酸カルシウム含有材料を含む組成物を指す。
【００４３】
本発明による「ポリ乳酸」という用語は、繰返し単位として式Ｉを含むポリマーを指す：
【００４４】
【化１】
2019534355.tif 000002
【００４５】
乳酸はキラルであり、したがって、２つの光学異性体を指す。１つはＬ−（＋）−乳酸又は（Ｓ）−乳酸として公知であり、その鏡像である他方はＤ−（−）−乳酸又は（Ｒ）−乳酸である。等量のこれら２つの混合物はＤＬ−乳酸、又はラセミ乳酸と呼ばれる。このキラリティーにより、例えば、ＰＬＬＡ（ポリ−Ｌ−乳酸）、ＰＤＬＡ（ポリ−Ｄ−乳酸）及びＰＤＬＬＡ（ポリ−ＤＬ−乳酸）といった異なる種類のポリ乳酸が公知である。
【００４６】
本発明の目的のために、「炭酸カルシウム含有充填剤材料」又は「炭酸カルシウム含有材料」という用語は、炭酸カルシウム含有充填剤材料の総乾燥重量に基づいて、少なくとも６０重量％、好ましくは少なくとも８０重量％の炭酸カルシウムを含む材料を指す。
【００４７】
本発明の意味における「重質炭酸カルシウム」（ＧＣＣ）は、石灰岩、大理石又はチョークなどの天然の供給源から得られ、粉砕、ふるい分け、及び／又は例えば、サイクロン若しくは選別機による分別などの湿式及び／又は乾式処理を通じて加工された炭酸カルシウムである。
【００４８】
本発明の意味における「沈降炭酸カルシウム」（ＰＣＣ）は、一般に、水性環境中での二酸化炭素及び水酸化カルシウム（水和石灰）の反応後の沈殿によって又は水中でのカルシウム及び炭酸供給源からの沈殿によって得られる合成材料である。さらに、沈降炭酸カルシウムはまた、水性環境中にカルシウム及び炭酸塩、例えば、塩化カルシウム及び炭酸ナトリウムを導入することによる生成物であってもよい。ＰＣＣは、バテライト、カルサイト又はアラゴナイトの結晶形態を有し得る。ＰＣＣは、例えば、ＥＰ２４４７２１３Ａ１、ＥＰ２５２４８９８Ａ１、ＥＰ２３７１７６６Ａ１、ＥＰ２８４００６５Ａ１又はＷＯ２０１３／１４２４７３Ａ１に記載されている。
【００４９】
「乾燥」又は「乾燥した」材料という用語は、炭酸カルシウム含有材料の重量の総重量に基づいて０．００１〜０．５重量％の水を有する材料であると理解される。水の％（「水分含有量」に等しい）は、重量測定により決定される。本発明の意味における「乾燥」は、炭酸カルシウム含有材料の水分含有量が、炭酸カルシウム含有材料の重量の総重量に基づいて０．００１〜０．５重量％の範囲内になるまで加熱が実行されることを意味する。
【００５０】
粒子状材料、例えば、本明細書における炭酸カルシウム含有材料の「粒径」は、粒径ｄｘの分布によって記述される。ここにおいて、値ｄｘは、ｘ重量％の粒子がｄｘ未満の直径を有するような直径を表す。これは、例えば、ｄ２０の値は、全ての粒子の２０重量％がその粒径より小さい粒径であることを意味する。したがって、ｄ５０の値は重量メジアン粒径であり、すなわち、全ての粒の５０重量％はこの粒径より大きく、残りの５０重量％はこの粒径より小さい。本発明の目的のために、別に指し示さない限り、粒径は重量メジアン粒径ｄ５０として特定される。ｄ９８の値は、全ての粒子の９８重量％がその粒径より小さい粒径である。ｄ９８の値は、「トップカット」とも呼ばれる。粒径は、Ｍｉｃｒｏｍｅｒｉｔｉｃｓ  Ｉｎｓｔｒｕｍｅｎｔ  ＣｏｒｐｏｒａｔｉｏｎのＳｅｄｉｇｒａｐｈ（商標）５１００又は５１２０機器を使用することによって決定された。方法及び機器は当業者に公知であり、充填剤及び顔料の粒径を決定するために一般的に使用される。測定は、０．１重量％のＮａ４Ｐ２Ｏ７の水溶液中で実行された。高速撹拌機を使用して試料を分散させ、超音波処理を行った。
【００５１】
本発明の意味における炭酸カルシウム含有材料の「比表面積（ＳＳＡ）」は、炭酸カルシウム含有材料の表面積をその質量で割ったものとして定義される。本明細書で使用される場合、比表面積は、ＢＥＴ等温線（ＩＳＯ  ９２７７：２０１０）を使用して窒素ガス吸着によって測定され、ｍ２／ｇで特定される。
【００５２】
本出願の目的のために、「水不溶性」材料は、１００ｇの前記材料を１００ｇの脱イオン水と混合し、２０℃で０．２μｍの孔径を有するフィルターで濾過して濾液を回収したときに、周囲圧力での１００ｇの前記濾液の９５〜１００℃での蒸発後に０．１ｇ以下の回収された固体材料を提供する材料として定義される。「水溶性」材料は、１００ｇの前記材料を１００ｇの脱イオン水と混合し、２０℃で０．２μｍの孔径を有するフィルターで濾過して濾液を回収したときに、周囲圧力での１００ｇの前記濾液の９５〜１００℃での蒸発後に０．１ｇより多くの回収された固体材料を提供する材料として定義される。
【００５３】
本発明の意味における「懸濁液」又は「スラリー」は、不溶性固体及び溶媒又は液体、好ましくは水を含み、任意選択的にさらなる添加物を含み、及び多量の固体を通常含有し、したがって、それを形成する液体よりも粘性であり、及び高い密度であり得る。
【００５４】
本発明の目的のために、液体組成物の「固体含有量」は、全ての溶媒又は水を蒸発させた後に残る材料の量の指標である。
【００５５】
本発明による「標準条件」という用語は、標準的な周囲温度及び圧力（ＳＡＴＰ）を指し、これは２９８．１５Ｋ（２５℃）の温度及び正確に１０００００Ｐａ（１ｂａｒ、１４．５ｐｓｉ、０．９８６９２ａｔｍ）の絶対圧力を指す。
【００５６】
「含む」（ｃｏｍｐｒｉｓｉｎｇ）という用語が本明細書及び特許請求の範囲において使用される場合、それは、大きな又は軽微な機能的重要性を持つ他の特定されていない構成要素を除外しない。本発明の目的のために、「からなる」という用語は、「含む」という用語の好ましい実施形態であると考えられる。以下において、少なくともある特定の数の実施形態を含むように群が定義される場合、これは群を開示するものとしても理解され、この群は、好ましくは、これらの実施形態のみからなる。
【００５７】
「含んでいる」（ｉｎｃｌｕｄｉｎｇ）又は「有する」という用語が使用される場合、これらの用語は、上記に定義される「含む」に相当することが意図される。
【００５８】
単数名詞に言及するときに、例えば、「ａ」、「ａｎ」又は「ｔｈｅ」といった不定冠詞又は定冠詞が使用される場合、他のことが具体的に述べられない限り、これはその名詞の複数を含む。
【００５９】
「得ることができる」又は「定義することができる」及び「得られる」又は「定義される」のような用語は、互換的に使用される。これは、例えば、文脈が明らかにそうでないことを規定しない限り、「得られる」という用語は、例えば、実施形態が、「得られる」という用語に後続する一連のステップによって得られなければならないと指し示すことは意図せず、但し、そのような限定された理解は、「得られる」又は「定義される」という用語によって好ましい実施形態として常に含まれる。
【００６０】
本発明によれば、一置換コハク酸無水物をポリマー組成物のコンパウンディングの前又はコンパウンディング中に使用して、ポリマー成分として少なくとも１つのポリマー及び充填剤として炭酸カルシウム含有材料を含むポリマー組成物の安定性、特に熱安定性を向上させ及び／又はそのようなポリマー組成物の加工性を促進し、及び／又はそのようなポリマー組成物の機械的特性、特にメルトフローレート又は粘度を向上させることができることが発見された。したがって、本発明によれば、ポリマー成分として少なくとも１つのポリマー及び充填剤として少なくとも１つの炭酸カルシウム含有材料を含むポリマー組成物のコンパウンディングの前又はコンパウンディング中における少なくとも１つの一置換コハク酸無水物の使用であって、加工中のポリマー分解を低減させために、及び／又は、ポリマー組成物がポリ乳酸を含まない、いかなる一置換コハク酸無水物も存在しない状態において同じ方法で処理された同じポリマー組成物と比較して、そのようなコンパウンディングされたポリマー組成物のメルトフローレートを少なくとも１０％減少させるために、及び／又はそのようなコンパウンディングされたポリマー組成物の粘度を少なくとも１０％増加させるために提供される。
【００６１】
本発明の以下の詳細及び好ましい実施形態において、請求項１に記載されるポリマー組成物のコンパウンディングの前又はコンパウンディング中の一置換コハク酸無水物の使用がより詳細に記載される。
【００６２】
本発明によるポリマー組成物は、ポリマー成分として少なくとも１つのポリマー及び充填剤として少なくとも１つの炭酸カルシウム含有材料を含む。
【００６３】
＜少なくとも１つの炭酸カルシウム含有材料＞
本発明のポリマー組成物は、充填剤として少なくとも１つの炭酸カルシウム含有材料を含む。
【００６４】
「少なくとも１つの」炭酸カルシウム含有材料という表現は、１つ以上、例えば、２つ又は３つの、炭酸カルシウム含有材料がポリマー組成物中に存在してもよいことを意味する。好ましい実施形態によれば、１つのみの、炭酸カルシウム含有材料がポリマー組成物中に存在する。
【００６５】
本発明の好ましい実施形態によれば、炭酸カルシウム含有材料は、重質炭酸カルシウム（ＧＣＣ）、好ましくは、大理石、石灰岩、ドロマイト及び／又はチョーク、沈降炭酸カルシウム、好ましくは、バテライト、カルサイト及び／又はアラゴナイト、並びにこれらの混合物からなる群から選択され、より好ましくは、少なくとも１つの炭酸カルシウム含有材料は、重質炭酸カルシウムである。
【００６６】
天然又は重質炭酸カルシウム（ＧＣＣ）は、石灰岩若しくはチョークなどの採掘された堆積岩、又は変成大理石岩、卵殻若しくは貝殻由来の天然に存在する形態の炭酸カルシウムから製造されるものと理解される。炭酸カルシウムは、３種類の結晶多形体：カルサイト、アラゴナイト及びバテライトとして存在することが公知である。最もよく見られる結晶多形体であるカルサイトは、炭酸カルシウムの最も安定な結晶形態であると考えられる。アラゴナイトはより低い頻度で見られ、放射状又はクラスタ化した針状の斜方晶系結晶構造を有する。バテライトは最も希少な炭酸カルシウム多形体であり、一般に不安定である。重質炭酸カルシウムはほぼ排他的にカルサイト多形体であり、これは三方晶系−菱面体晶系であると言われ、炭酸カルシウム多形体の最も安定な形態となる。本出願の意味における炭酸カルシウムの「供給源」という用語は、それから炭酸カルシウムが得られる天然に存在する鉱物材料を指す。炭酸カルシウムの供給源は、炭酸マグネシウム、アルミノシリケートなどのさらなる天然に存在する成分を含み得る。
【００６７】
一般に、天然の重質炭酸カルシウムの粉砕は、乾式又は湿式粉砕ステップであってよく、例えば、粉砕が主に二次的な物体との衝突の結果として生じるような条件下で、任意の従来の粉砕デバイスを用いて、すなわち、ボールミル、ロッドミル、振動ミル、ロールクラッシャー、遠心式衝撃ミル、垂直ビーズミル、アトリションミル、ピンミル、ハンマーミル、パルベライザー、シュレッダー、デクランパー、ナイフカッター又は当業者に公知の他のそのような設備の１つ以上において、実行することができる。炭酸カルシウムを含む鉱物材料が、湿った重質炭酸カルシウム含有鉱物材料を含む場合、粉砕ステップは、自己粉砕が起こるような条件下で、及び／又は水平ボールミル粉砕によって、及び／又は当業者に公知の他のそのような方法によって行うことができる。このようにして得られる湿式加工された重質炭酸カルシウム含有鉱物材料は、周知の方法、例えば、乾燥前の綿状沈殿、濾過又は強制蒸発によって洗浄及び脱水することができる。乾燥のその後のステップ（必要な場合）は、スプレー乾燥などの単一のステップで、又は少なくとも２つのステップで実行することができる。また、そのような鉱物材料が不純物を除去するための選鉱ステップ（浮選、漂白又は磁気分離ステップなど）を受けることも一般的である。
【００６８】
本発明の一実施形態によれば、天然又は重質炭酸カルシウム（ＧＣＣ）の供給源は、大理石、チョーク、石灰岩、ドロマイト又はこれらの混合物から選択される。好ましくは、重質炭酸カルシウムの供給源は大理石であり、より好ましくは、ドロマイト大理石及び／又はマグネサイト大理石である。本発明の一実施形態によれば、ＧＣＣは、乾式粉砕によって得られる。本発明の別の実施形態によれば、ＧＣＣは、湿式粉砕及びその後の乾燥によって得られる。
【００６９】
本発明の意味における「ドロマイト」は、炭酸カルシウム含有鉱物、すなわち、ＣａＭｇ（ＣＯ３）２（「ＣａＣＯ３・ＭｇＣＯ３」）の化学組成を有する炭酸カルシウム−マグネシウム鉱物である。ドロマイト鉱物は、ドロマイトの総重量に基づいて、少なくとも３０．０重量％のＭｇＣＯ３、好ましくは３５．０重量％より多く、より好ましくは４０．０重量％より多くのＭｇＣＯ３を含有し得る。
【００７０】
本発明の一実施形態によれば、炭酸カルシウムは、１種類の重質炭酸カルシウムを含む。本発明の別の実施形態によれば、炭酸カルシウムは、異なる供給源から選択される２種類以上の重質炭酸カルシウムの混合物を含む。
【００７１】
本発明の意味における「沈降炭酸カルシウム」（ＰＣＣ）は、一般に、水性環境中での二酸化炭素及び石灰の反応後の沈殿、又は水中でのカルシウム及び炭酸イオン供給源の沈殿、又はカルシウム及び炭酸イオン、例えば、ＣａＣｌ２及びＮａ２ＣＯ３を合わせることによる溶液からの沈殿により得られる合成材料である。ＰＣＣを製造するさらなる可能な方法は、ソーダ石灰法、又はＰＣＣがアンモニア製造の副生成物であるソルベー法である。沈降炭酸カルシウムは、３つの主な結晶形態：カルサイト、アラゴナイト及びバテライトで存在し、これらの結晶形態のそれぞれについて多くの異なる多形体（晶癖）がある。カルサイトは、偏三角面体（Ｓ−ＰＣＣ）、菱面体（Ｒ−ＰＣＣ）、六角柱、卓面体、コロイド（Ｃ−ＰＣＣ）、立方体及び角柱（Ｐ−ＰＣＣ）などの典型的な晶癖を有する三方晶構造を有する。アラゴナイトは、双晶の六角柱状結晶の典型的な晶癖を有する斜方晶構造である他に、薄く細長い角柱、曲線の刃状、急傾斜のピラミッド形状、のみ状の結晶、樹枝状、及びサンゴ状又は蠕虫状の形態の多様な組合せである。バテライトは、六方晶系に属する。得られるＰＣＣスラリーは、機械的に脱水し、乾燥することができる。
【００７２】
本発明の一実施形態によれば、沈降炭酸カルシウムは、好ましくは、アラゴナイト、バテライト又はカルサイトの鉱物学的結晶形態又はこれらの混合物を含む沈降炭酸カルシウムである。
【００７３】
本発明の一実施形態によれば、炭酸カルシウムは、１種類の沈降炭酸カルシウムを含む。本発明の別の実施形態によれば、炭酸カルシウムは、沈降炭酸カルシウムの異なる結晶形態及び異なる多形体から選択される２つ以上の沈降炭酸カルシウムの混合物を含む。例えば、少なくとも１つの沈降炭酸カルシウムは、Ｓ−ＰＣＣから選択される１つのＰＣＣ及びＲ−ＰＣＣから選択される１つのＰＣＣを含み得る。
【００７４】
本発明の好ましい実施形態によれば、少なくとも１つの炭酸カルシウム含有材料は、重質炭酸カルシウム、好ましくは乾燥重質炭酸カルシウムである。別の好ましい実施形態によれば、少なくとも１つの炭酸カルシウム含有材料は大理石である。
【００７５】
少なくとも１つの炭酸カルシウム含有充填剤材料中の炭酸カルシウムの量は、少なくとも１つの炭酸カルシウム含有充填剤材料の総乾燥重量に基づいて、少なくとも６０重量％、好ましくは少なくとも８０重量％、例えば、少なくとも９５重量％、より好ましくは９７〜１００重量％、よりいっそう好ましくは９８．５〜９９．９５重量％であることが理解される。
【００７６】
少なくとも１つの炭酸カルシウム含有充填剤材料は、好ましくは粒子状材料の形態であり、製造される製造物の種類に関与する材料について従来用いられる粒径分布を有し得る。本発明の一実施形態によれば、少なくとも１つの炭酸カルシウム含有充填剤材料は、０．１〜２０μｍの範囲内の重量メジアン粒径ｄ５０値を有する。例えば、少なくとも１つの炭酸カルシウム含有充填剤材料は、０．２５μｍ〜１５μｍ、好ましくは０．５μｍ〜１０μｍ、最も好ましくは０．７μｍ〜７μｍの重量メジアン粒径ｄ５０を有する。
【００７７】
本発明の一実施形態によれば、少なくとも１つの炭酸カルシウム含有材料、好ましくは重質炭酸カルシウムは、≦５０μｍのトップカット（ｄ９８）を有し得る。例えば、少なくとも１つの炭酸カルシウム含有材料は、≦３０μｍ、好ましくは≦２０μｍ、最も好ましくは≦１５μｍのトップカット（ｄ９８）を有し得る。
【００７８】
本発明の別の実施形態によれば、重質炭酸カルシウム及び／又は沈降炭酸カルシウムの比表面積は、窒素及びＩＳＯ  ９２７７：２０１０によるＢＥＴ法を使用する測定で、０．５〜１５０ｍ２／ｇ、好ましくは１〜６０ｍ２／ｇ、最も好ましくは１．５〜１５ｍ２／ｇである。
【００７９】
少なくとも１つの炭酸カルシウム含有充填剤材料に応じて、一実施形態による少なくとも１つの炭酸カルシウム含有充填剤材料は、少なくとも１つの炭酸カルシウム含有充填剤材料の総乾燥重量に基づいて、０．０１〜１重量％、好ましくは０．０２〜０．５重量％、より好ましくは０．０３〜０．３重量％、最も好ましくは０．０４〜０．１５重量％の残留総水分含有量を有し得る。
【００８０】
例えば、湿式粉砕した乾燥炭酸カルシウムが、少なくとも１つの炭酸カルシウム含有充填剤材料として使用される場合、少なくとも１つの炭酸カルシウム含有充填剤材料の残留総水分含有量は、少なくとも１つの炭酸カルシウム含有充填剤材料の総乾燥重量に基づいて、好ましくは０．０１〜１重量％、より好ましくは０．０２〜０．１重量％、最も好ましくは０．０４〜０．０８重量％である。少なくとも１つの炭酸カルシウム含有充填剤材料としてＰＣＣが使用される場合、少なくとも１つの炭酸カルシウム含有充填剤材料の残留総水分含有量は、少なくとも１つの炭酸カルシウム含有充填剤材料の総乾燥重量に基づいて、好ましくは０．０１〜１重量％、より好ましくは０．０５〜０．２重量％、最も好ましくは０．０５〜０．１５重量％である。
【００８１】
本発明の一実施形態によれば、炭酸カルシウム含有材料は、０．１μｍ〜２０μｍの範囲内、好ましくは０．２５μｍ〜１５μｍの範囲内、より好ましくは０．５μｍ〜１０μｍの範囲内、最も好ましくは０．７μｍ〜７μｍの範囲内の重量メジアン粒径ｄ５０値、及び≦５０μｍ、好ましくは≦３０μｍ、より好ましくは≦２０μｍ、最も好ましくは≦１５μｍのトップカット（ｄ９８）、及び窒素及びＩＳＯ  ９２７７：２０１０によるＢＥＴ法を使用する測定で、０．５〜１５０ｍ２／ｇ、好ましくは１〜６０ｍ２／ｇ、より好ましくは１．５〜１５ｍ２／ｇの比表面積（ＢＥＴ）、及び少なくとも１つの炭酸カルシウム含有材料の総乾燥重量に基づいて、０．０１重量％〜１重量％、好ましくは０．０２重量％〜０．５重量％、より好ましくは０．０３重量％〜０．３重量％、最も好ましくは０．０４重量％〜０．１５重量％の残留総水分含有量を有する。
【００８２】
本発明の実施形態によれば、少なくとも１つの炭酸カルシウム含有充填剤材料は、０．１μｍ〜２０μｍ、好ましくは０．２５μｍ〜１５μｍ、より好ましくは０．５μｍ〜１０μｍ、最も好ましくは０．７μｍ〜７μｍのメジアン粒径ｄ５０値、及び窒素及びＩＳＯ  ９２７７によるＢＥＴ法を使用する測定で、０．５〜１５０ｍ２／ｇ、好ましくは１〜６０ｍ２／ｇ、より好ましくは１．５〜１５ｍ２／ｇのＢＥＴ比表面積を有する、乾燥重質炭酸カルシウム、好ましくは大理石である。
【００８３】
本発明の好ましい実施形態によれば、少なくとも１つの炭酸カルシウム含有充填剤材料は、０．７μｍ〜７μｍ、例えば、２．６μｍのメジアン粒径ｄ５０値、及び窒素及びＩＳＯ  ９２７７によるＢＥＴ法を使用する測定で１．５〜１５ｍ２／ｇ、例えば、２．６ｍ２／ｇのＢＥＴ比表面積を有する、乾燥重質炭酸カルシウム、好ましくは大理石である。
【００８４】
本発明の一実施形態によれば、さらなる表面コーティングが、炭酸カルシウム含有材料の表面上に存在する。
【００８５】
＜ポリマー成分＞
本発明のポリマー組成物は、ポリマー成分として少なくとも１つのポリマーを含む。
【００８６】
「少なくとも１つの」ポリマーという表現は、１つ以上、例えば、２つ又は３つのポリマーがポリマー組成物中に存在してもよいことを意味する。好ましい実施形態によれば、１つのポリマーのみがポリマー組成物中に存在する。別の好ましい実施形態によれば、２つのポリマーがポリマー組成物中に存在する。
【００８７】
本発明による「ポリマー」という用語は、例えば、ブロック、グラフト、ランダム及び交互コポリマーなどのホモポリマー及びコポリマーの他に、これらのブレンド物及び修飾物を含む。ポリマーは、非晶性ポリマー、結晶性ポリマー又は半結晶性ポリマー、すなわち、結晶性部分及び非晶性部分を含むポリマーであり得る。結晶化度はパーセントで特定され、示差走査熱量測定（ＤＳＣ）によって決定することができる。非晶性ポリマーは、そのガラス転移温度によって特徴付けることができ、結晶性ポリマーは、その融点によって特徴付けることができる。半結晶性ポリマーは、そのガラス転移温度及び／又はその融点によって特徴付けることができる。
【００８８】
本発明の一実施形態によれば、ポリマー成分は、化石燃料から得られるポリマーを含む。これらのポリマーは、石油系ポリマーとしても公知である。化石燃料は、例えば、太古の光合成を起源とするエネルギーを含有する、埋蔵された死んだ生物の嫌気分解などの、天然の過程によって形成される燃料である。生物及びそれらの結果として得られる化石燃料の年月は、典型的に何百万年である。化石燃料は、高いパーセンテージの炭素を含有し、例えば、石油、石炭、気体、灯油又はプロパンを含む。化石燃料は、メタンのような低い炭素：水素比を有する揮発性材料から、石油のような液体、無煙炭のようなほぼ純粋な炭素から構成される不揮発性材料に及ぶ。化石燃料は産業上入手可能であり、当業者に公知である。
【００８９】
本発明の別の実施形態によれば、ポリマー成分は、バイオポリマーから得られるポリマーを含む。本発明によるバイオポリマーは、生分解性のポリマーであり、及び／又は、バイオマス及び／又は再生可能な供給原料／バイオ供給原料に基づくか、又はこれらから構成されるポリマーである。バイオマス及び／又は再生可能な供給原料／バイオ供給原料に基づくか、又はこれらから構成されるバイオポリマーは、「バイオソース」ポリマーとも呼ばれる。
【００９０】
「生分解性」ポリマーという用語は、真菌などの細菌又は他の生きた生物の助けにより破壊及び処分されることができるポリマーを指す。本発明による「バイオマス」という用語は、例えば、植物性脂肪及び油、コーンスターチ又は微生物相といった、生きているか、又は最近まで生きていた生物に由来する有機物である。本発明による「再生可能な供給原料」又は「バイオ供給原料」という用語は、例えば、トウモロコシ、サトウキビ（エタノール）、ダイズ又はヤシ（バイオディーゼル）といった、バイオ燃料として使用できる又はバイオ燃料に変換できる材料を指す。「バイオマス」及び「再生可能な供給原料」／「バイオ供給原料」という用語は部分的に重複し、明確に分けられないことがある。
【００９１】
化石燃料及びバイオポリマーから得られるポリマーは、当業者に周知であり、産業上入手可能である。さらには、当業者は、化石燃料若しくはバイオマスからのポリマー又は生分解性ポリマーをどのように調製すべきかを知っている。様々なポリマー機構が公知であり、例えば、フリーラジカル重合、イオン重合若しくは開環重合、配位重合のような付加重合又は連鎖成長重合、縮合重合又は段階成長重合、共重合又は生合成（例えば、細菌発酵過程のような細菌生合成）がある。重合は、バルク中、溶液／懸濁液／エマルション（スラリー法としても公知）中又は気相中で調製され得る。
【００９２】
化石燃料及びバイオポリマーから得られるポリマーは、化石燃料から又はバイオマス若しくは再生可能な供給原料／バイオ供給原料から主に得られる。しかしながら、これらのポリマーの製造のために、塩、例えば、塩化ナトリウム若しくは塩化銅、又は溶媒、例えば、アセトニトリル、テトラヒドロフラン若しくはベンゼン、重合開始剤、例えば、ジクミルペルオキシド若しくはアゾイソブチルニトリル、又はさらなる有機若しくは無機成分、例えば、Ｎ，Ｎ，Ｎ’，Ｎ’’，Ｎ’’−ペンタメチルジエチレントリアミン（ＰＭＤＥＴＡ）のような他の成分も使用することができる。
【００９３】
本発明の一実施形態によれば、ポリマー成分は、化石燃料から得られるポリマーを含み、好ましくは、ポリマーはポリオレフィンから選択され、最も好ましくは、ポリエチレン（ＰＥ）、ポリプロピレン（ＰＰ）、ポリメチルペンテン（ＰＭＰ）、ポリブテン−１（ＰＢ−１）、ポリケトン（ＰＫ）、ポリスチレン（ＰＳ）、ポリ塩化ビニル（ＰＶＣ）及びこれらの混合物から選択される。
【００９４】
一実施形態によれば、少なくとも１つのポリマーはポリオレフィンである。使用され得るポリオレフィンポリマーは、好ましくは、ポリプロピレン、ポリエチレン、ポリブチレン及びこれらの混合物からなる群から選択される。
【００９５】
一実施形態によれば、少なくとも１つのポリマーはポリエチレンであり、好ましくは、高密度ポリエチレン（ＨＤＰＥ）、線状低密度ポリエチレン（ＬＬＤＰＥ）、低密度ポリエチレン（ＬＤＰＥ）、超低密度ポリエチレン（ＵＬＤＰＥ）、極低密度ポリエチレン（ＶＬＤＰＥ）及びこれらの混合物からなる群から選択される。
【００９６】
０．９３６ｇ／ｃｍ３〜約０．９６５ｇ／ｃｍ３の範囲内の密度を有するポリエチレンは、典型的に「高密度ポリエチレン（ＨＤＰＥ）」と呼ばれる。０．９１０ｇ／ｃｍ３〜約０．９４０ｇ／ｃｍ３の範囲内の密度を有するポリエチレンは、典型的に「低密度ポリエチレン（ＬＤＰＥ）」と呼ばれる。
【００９７】
「線状低密度ポリエチレン（ＬＬＤＰＥ）」という用語は、実質的に直鎖状ポリマー（ポリエチレン）を指し、これは、より長鎖のオレフィンとのエチレンの共重合によって通常作られるかなりの数の短い分岐を有する。線状低密度ポリエチレンは、長鎖の分岐がない低密度ポリエチレン（ＬＤＰＥ）とは構造的に異なる。ＬＬＤＰＥの線状度は、ＬＬＤＰＥの異なる製造方法の結果としてもたらされる。一般に、ＬＬＤＰＥは、エチレンと、１−ブテン、１−ヘキセン又は１−オクテンなどのより大きいアルファ−オレフィンとの共重合によってより低い温度及び圧力で製造される。ＬＬＤＰＥは、典型的に、通気性フィルムへの応用のために０．９１１ｇ／ｃｍ３〜０．９４０ｇ／ｃｍ３の範囲内、好ましくは０．９１２ｇ／ｃｍ３〜０．９２８ｇ／ｃｍ３の範囲内の密度を有する。
【００９８】
「極低密度線状低密度ポリエチレン（ＶＬＤＰＥ）は、１−ブテン、１−ヘキセン又は１−オクテンなどの短鎖のアルファ−オレフィンとエチレンとの共重合によって通常作られる、高レベルの短鎖分岐を有する実質的に直鎖状ポリマーである。ＶＬＤＰＥは、典型的に、０．９００〜０．９１４ｇ／ｃｍ３の範囲内の密度を有する。
【００９９】
「超低密度線状低密度ポリエチレン（ＵＬＤＰＥ）は、１−ブテン、１−ヘキセン又は１−オクテンなどの短鎖のアルファ−オレフィンとエチレンとの共重合によって通常作られる、高レベルの短鎖分岐を有する実質的に直鎖状ポリマーである。ＵＬＤＰＥは、典型的に、０．８６０〜０．８９９ｇ／ｃｍ３の範囲内の密度を有する。
【０１００】
一実施形態によれば、ポリマーは、線状低密度ポリエチレン（ＬＬＤＰＥ）を含む。別の実施形態によれば、少なくとも１つのポリマーは、ポリマーの総量に基づいて２〜２０重量％のＬＤＰＥを含む。例えば、少なくとも１つのポリマーは、ポリマーの総量に基づいて８０〜９８重量％のＬＬＤＰＥ、及びポリマーの総量に基づいて２〜２０重量％のＬＤＰＥを含む、好ましくはそれらからなる。ＬＬＤＰＥの量及びＬＤＰＥの量の合計は、好ましくは、ポリマーの総量に基づいて１００重量％であることが理解される。
【０１０１】
別の実施形態によれば、ポリマーは、ポリプロピレン（ＰＰ）、例えば、０．８９０ｇ／ｃｍ３〜０．９１０ｇ／ｃｍ３の範囲内の密度を有するＰＰを含む。
【０１０２】
別の実施形態によれば、ポリマーは、ポリメチルペンテン（ＰＭＰ）を含み、ＰＭＰは、ポリ（４−メチル−１−ペンテン）としても公知の、４−メチル−１−ペンテンの熱可塑性ポリマーである。ポリメチルペンテンは、三井化学の商標名ＴＰＸとしても公知である。ポリメチルペンテンは、４−メチル−１−ペンテンをベースとする線状アイソタクチックポリオレフィンであり、化石燃料からチーグラー・ナッタ型触媒によって作られることが多い。
【０１０３】
別の実施形態によれば、ポリマーは、ポリブテン−１、ポリ（１−ブテン）又はＰＢ−１としても公知のポリブチレンを含む。ポリブチレン（ｐｏｌｙｂｕｔｙｌｅｎ）は、化学式（Ｃ４Ｈ８）ｎを有するポリオレフィン又は飽和ポリマーであり、多くの場合に、担持型チーグラー・ナッタ触媒を使用して、１−ブテン、化石燃料の重合によって製造される。ＰＢ−１は、高分子量の、直鎖状の、アイソタクチックの、及び半結晶性のポリマーである。
【０１０４】
別の実施形態によれば、ポリマーは、少なくとも１つのポリケトン（ＰＫ）を含む。ポリケトンは、この材料にポリマー鎖間の強い誘引を生じさせるポリマー骨格中の極性ケトン基を含む高性能熱可塑性ポリマーのファミリーである。ケトン基は、構造ＲＣ（＝Ｏ）Ｒ’を有する有機化合物であり、Ｒ及びＲ’は様々な炭素含有置換基であり得る。ポリケトンは当業者に公知であり、例えば、商標名Ｃａｒｉｌｏｎ、Ｋａｒｉｌｏｎ、Ａｋｒｏｔｅｋ及びＳｃｈｕｌａｋｅｔｏｎとして産業上入手可能である。
【０１０５】
別の実施形態によれば、ポリマーはポリスチレン（ＰＳ）を含む。ポリスチレン（ＰＳ）は、モノマースチレンから作られる合成芳香族ポリマーであり、固体又は発泡性であり得る。ポリスチレンは、交互の炭素中心がフェニル基に結合した長鎖炭化水素である。ポリスチレンの化学式は（Ｃ８Ｈ８）ｎであり、炭素及び水素の化学元素を含有する。ポリスチレンは、アタクチック又はシンジオタクチックであり得る。アタクチックは、フェニル基がポリマー鎖の両側に無作為に分布していることを意味する。シンジオタクチックは、フェニル基が炭化水素骨格の交互の部位に配置されていることを意味する。
【０１０６】
一実施形態によれば、ポリスチレンはアタクチックのみである。好ましい実施形態によれば、ポリスチレンはシンジオタクチックのみである。又は、ポリマーは、アタクチックポリスチレンとシンジオタクチックポリスチレンとの混合物であってもよい。
【０１０７】
別の実施形態によれば、ポリマーは、ポリ塩化ビニル（ＰＶＣ）を含む。ポリ塩化ビニル、又はポリ（塩化ビニル）は一般にＰＶＣと略記され、塩化ビニルモノマーの重合によって製造され、化学式（Ｃ２Ｈ３Ｃｌ）ｎを有する。ＰＶＣには２つの基本形態、すなわち硬質（ＲＰＶＣと略記されることがある）及び軟質がある。
【０１０８】
ポリ塩化ビニルは当業者に公知であり、例えば、米国ウィルミントンのＩＮＥＯＳ  Ｃｈｌｏｒ  Ａｍｅｒｉｃａｓ  Ｉｎｃ．からＥｖｉｐｏｌ  ＳＨ６０３０  ＰＶＣとして産業上入手可能である。
【０１０９】
一実施形態によれば、ポリ塩化ビニルは、ポリ塩化ビニルホモポリマー又は共重合可能なエチレン性不飽和モノマーと塩化ビニルとのコポリマーを含む。ポリ塩化ビニルのホモポリマーが提供される場合、ポリ塩化ビニルは、塩化ビニルのみからなるモノマーを含有する。ポリ塩化ビニルコポリマーが提供される場合、ポリ塩化ビニルは、塩化ビニルからなるモノマーを主に含むモノマーの混合物を含有する。１つの好ましい実施形態では、ポリ塩化ビニル樹脂は、モノマー混合物の総重量に基づいて少なくとも６０重量％の量の塩化ビニルからなるモノマーを含むモノマーの混合物を含有する。塩化ビニルコポリマーは、好ましくは、塩化ビニル及びモノマー混合物の総重量に基づいて１〜４０重量％の共重合可能なエチレン性不飽和モノマーから構成される。好ましくは、共重合可能なエチレン性不飽和モノマーは、塩化ビニリデン、ビニルアセテート、ビニルブチレート、ビニルベンゾエート、塩化ビニリデン、ジエチルフマレート、ジエチルマレエート、ビニルプロピオネート、メチルアクリレート、ブチルアクリレート、メチルメタクリレート、エチルメタクリレート、ブチルメタクリレート、スチレン、ビニルエチルエーテル、ビニルクロロエチルエーテル及びビニルフェニルエーテルなどのビニルエーテル、ビニルメチルケトン及びビニルフェニルケトンなどのビニルケトン、、アクリロニトリル、クロロアクリロニトリル及びこれらの混合物からなる群から選択される。本発明のポリ塩化ビニルコポリマーは、塩化ビニル及びビニルアセテート、塩化ビニル及びビニルアセテート及び無水マレイン酸又は塩化ビニル及び塩化ビニリデンのモノマーを含むことがさらに好ましい。
【０１１０】
１つの好ましい実施形態では、ポリ塩化ビニル樹脂は、ポリ塩化ビニルのホモポリマーを含む。
【０１１１】
本発明の別の実施形態によれば、ポリマーはポリカーボネート（ＰＣ）を含む。ポリカーボネートは、カーボネート基（−Ｏ−（Ｃ＝Ｏ）−Ｏ−）を含有するポリマーであり、Ｌｅｘａｎ、Ｍａｋｒｏｌｏｎ、Ｈａｍｍｅｒｇｌａｓｓ及びその他の商標名としても公知である。ポリカーボネートは、ＮａＯＨ及びその後のホスゲンＣＯＣｌ２とビスフェノールＡ（ＢＰＡ）との反応によって得ることができる。ポリカーボネートへの代替的な経路は、ＢＰＡ及びジフェニルカーボネートからのエステル交換反応を必要とし、ジフェニルカーボネートは部分的に一酸化炭素に由来する場合がある。
【０１１２】
本発明の別の実施形態によれば、ポリマーはポリエステルを含む。ポリエステルは、主鎖にエステル官能基を含有し、一般に重縮合反応によって得られる種類のポリマーである。ポリエステルは、クチンなどの天然に存在するポリマーの他に、ポリカーボネート又はポリブチレートなどの合成ポリマーを含み得る。それらの構造に応じてポリエステルは生分解性であり得る。本発明の意味における「生分解性」という用語は、細菌又は他の生きた生物の助けにより破壊又は分解され、それにより環境汚染を回避できる物質又は物体に関する。
【０１１３】
一実施形態によれば、ポリエステルは、ポリグリコール酸、ポリカプロラクトン、ポリエチレンアジペート、ポリブチレンアジペート、ポリヒドロキシアルカノエート（ＰＨＡ）、ポリヒドロキシブチレート、ポリアルキレンテレフタレート、ポリエチレンテレフタレート（ＰＥＴ）、ポリトリメチレンテレフタレート、ポリブチレンテレフタレート、ポリエチレンナフタレート又はこれらの混合物又はこれらのコポリマーからなる群から選択される。これらのコポリマーは、例えば、ポリ（ブチレンアジペート−コ−テレフタレート）（ＰＢＡＴ）であり得る。これらのポリマーのいずれも、純粋形態、すなわちホモポリマーの形態であってもよいし、又は、共重合及び／又は１つ以上の置換基を主鎖若しくは主鎖の側鎖に加えることによって修飾されていてもよい。
【０１１４】
本発明の別の実施形態によれば、ポリマー成分は、バイオポリマーから得られるポリマーを含み、好ましくは、ポリマーは、ポリブチレートアジペートテレフタレート（ＰＢＡＴ）、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマーなどのポリヒドロキシアルカノレート（ｐｏｌｙｈｙｄｒｏｘｙａｌｋａｎｏｌａｔｅｓ）（ＰＨＡ）、、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及び／又はデンプンブレンド物から選択され、よりいっそう好ましくは、ポリブチレートアジペートテレフタレート（ＰＢＡＴ）、ポリヒドロキシアルカノレート（ＰＨＡ）、ポリカプロラクトン（ＰＣＬ）及び／又は酢酸デンプン及び／又はデンプンブレンド物から選択され、最も好ましくは、ポリブチレートアジペートテレフタレート（ＰＢＡＴ）、ポリヒドロキシブチレート（ＰＨＢ）及びポリカプロラクトン（ＰＣＬ）からなる群から選択される。
【０１１５】
一実施形態によれば、ポリマー成分は、１種類のみのポリマーを含む。好ましくは、ポリマーは、バイオマスから得られるバイオポリマーであり、及び生分解性であり、より好ましくは、ポリブチレートアジペートテレフタレート（ＰＢＡＴ）、ポリヒドロキシブチレート（ＰＨＢ）及びポリカプロラクトン（ＰＣＬ）からなる群から選択される。
【０１１６】
別の実施形態によれば、ポリマー成分は、２つの異なる種類のポリマーを含む。好ましくは、両方のポリマーは、バイオマスから得られるバイオポリマーであり、及び生分解性である。例えば、ポリマー成分は、ポリブチレートアジペートテレフタレート（ＰＢＡＴ）及びポリヒドロキシブチレート（ＰＨＢ）又はポリカプロラクトン（ＰＣＬ）を含む。
【０１１７】
別の実施形態によれば、ポリマー成分は、２つの異なる種類のポリマーを含む。１種類は、好ましくは生分解性の、バイオマスから得られるポリマーであり、及び１つのポリマーは、化石燃料から得られる。例えば、ポリマー成分は、ポリエチレン又はポリプロピレンと組み合わせてポリブチレートアジペートテレフタレート（ＰＢＡＴ）又はポリヒドロキシブチレート（ＰＨＢ）又はポリカプロラクトン（ＰＣＬ）を含む。
【０１１８】
本発明の一実施形態によれば、ポリマー組成物中に存在する化石燃料から得られるポリマーに対するバイオマスから得られるポリマーの比は、ポリマー成分の重量に基づいて、９９：１〜２０：８０、好ましくは９５：５〜５０：５０、最も好ましくは９０：１０〜６０：４０である。
【０１１９】
好ましい実施形態によれば、ポリマー成分は、生分解性ポリマーのみからなり、より好ましくは、ポリブチレートアジペートテレフタレート（ＰＢＡＴ）、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマーなどのポリヒドロキシアルカノレート（ＰＨＡ）、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及びデンプンブレンド物からなる群から選択される１つのポリマーのみからなり、よりいっそう好ましくは、ポリブチレートアジペートテレフタレート（ＰＢＡＴ）、ポリヒドロキシアルカノレート（ＰＨＡ）、ポリカプロラクトン（ＰＣＬ）、酢酸デンプン及びデンプンブレンド物から選択される１つのポリマーのみからなり、最も好ましくは、ポリブチレートアジペートテレフタレート（ＰＢＡＴ）、ポリヒドロキシブチレート（ＰＨＢ）及びポリカプロラクトン（ＰＣＬ）から選択される１つのポリマーのみからなる。
【０１２０】
別の実施形態によれば、ポリマー組成物の少なくとも１つのポリマーは、非晶性ポリマー又は半結晶性ポリマー、すなわち、結晶性部分及び非晶性部分を含むポリマー、又は結晶性ポリマーであり得る。ポリマーが半結晶性である場合、それは、好ましくは少なくとも２０％、より好ましくは少なくとも４０％、最も好ましくは少なくとも５０％の結晶化度を有し得る。別の実施形態によれば、ポリマーは、１０〜８０％、より好ましくは２０〜７０％、最も好ましくは３０〜６０％の結晶化度を有し得る。結晶化度は、示差走査熱量測定（ＤＳＣ）を用いて測定することができる。
【０１２１】
別の実施形態によれば、少なくとも１つのポリマーは、０〜２００℃、好ましくは２〜１８０℃、より好ましくは１０〜１５０℃のガラス転移温度Ｔｇを有し得る。
【０１２２】
別の実施形態によれば、少なくとも１つのポリマーは、５０００〜５０００００ｇ／ｍｏｌ、好ましくは８００００〜３００００００ｇ／ｍｏｌ、より好ましくは１００００〜１０００００ｇ／ｍｏｌの数平均分子量を有し得る。
【０１２３】
別の実施形態によれば、ポリマーは、加水分解感受性であってよく、特に、コンパウンディング中に加水分解感受性である。例えば、ポリグリコール酸、ポリカプロラクトン、ポリエチレンアジペート、ポリブチレンアジペート、ポリヒドロキシアルカノエート（ＰＨＡ）、ポリヒドロキシブチレート、ポリアルキレンテレフタレート、ポリエチレンテレフタレート（ＰＥＴ）、ポリトリメチレンテレフタレート、ポリブチレンテレフタレート又はポリエチレンナフタレートのようなポリエステルは、加水分解感受性である。加水分解感受性である他のポリマーは、例えば、ポリブチレンテレフタレート（ＰＢＴ）又はポリカーボネート（ＰＣ）である。
【０１２４】
本発明の別の好ましい実施形態によれば、ポリマー組成物は、ポリマー成分及び炭酸カルシウム含有充填剤材料のみからなる。例えば、ポリマー組成物は、ポリマー成分としての生分解性ポリマー、１つのさらなるポリマー成分及び炭酸カルシウム含有充填剤材料からなるものであり得る。本発明の好ましい実施形態によれば、ポリマー組成物は、ポリマー成分としての生分解性ポリマー及び充填剤としての少なくとも１つの炭酸カルシウム含有材料のみからなる。
【０１２５】
＜少なくとも１つの一置換コハク酸無水物＞
本発明によれば、少なくとも１つの一置換コハク酸無水物が使用される。
【０１２６】
「少なくとも１つの」一置換コハク酸無水物という表現は、１種類以上の一置換コハク酸無水物が本発明の方法において提供されてもよいことを意味すると理解される。
【０１２７】
したがって、少なくとも１つの一置換コハク酸無水物は１種類の一置換コハク酸無水物であってもよいことに留意すべきである。又は、少なくとも１つの一置換コハク酸無水物は、２種類以上の一置換コハク酸無水物の混合物であってもよい。例えば、少なくとも１つの一置換コハク酸無水物は、２種類の一置換コハク酸無水物のように、２又は３種類の一置換コハク酸無水物の混合物であってもよい。
【０１２８】
本発明の一実施形態では、少なくとも１つの一置換コハク酸無水物は、１つの一置換コハク酸無水物のみからなる。
【０１２９】
本発明の一実施形態によれば、少なくとも１つの一置換コハク酸無水物は、置換基中にＣ２−Ｃ３０の総量の炭素原子を有し、分岐鎖基の場合は置換基中にＣ３−Ｃ３０の総量の炭素原子を有し、及び環状基の場合は置換基中にＣ５−Ｃ３０の総量の炭素原子を有する、任意の直鎖基、分岐鎖基、脂肪族基及び環状基から選択される基で一置換されたコハク酸無水物からなる。
【０１３０】
本発明の一実施形態では、少なくとも１つの一置換コハク酸無水物は、置換基中にＣ３−Ｃ２５の総量の炭素原子を有し、及び環状基の場合は置換基中にＣ５−Ｃ３０の総量の炭素原子を有する、直鎖基、分岐鎖基、脂肪族基及び環状基から選択される基で一置換されたコハク酸無水物からなる。例えば、少なくとも１つの一置換コハク酸無水物は、置換基中にＣ４−Ｃ２０の総量の炭素原子を有し、及び環状基の場合は置換基中にＣ５−Ｃ２０の総量の炭素原子を有する、直鎖基、分岐鎖基、脂肪族基及び環状基から選択される基で一置換されたコハク酸無水物からなる。
【０１３１】
本発明の一実施形態では、少なくとも１つの一置換コハク酸無水物は、置換基中にＣ２−Ｃ３０、好ましくはＣ３−Ｃ２５、最も好ましくはＣ４−Ｃ２０の総量の炭素原子を有する線状基及び脂肪族基である１つの基で一置換されたコハク酸無水物からなる。追加的又は代替的に、少なくとも１つの一置換コハク酸無水物は、置換基中にＣ３−Ｃ３０、好ましくはＣ３−Ｃ２５、最も好ましくはＣ４−Ｃ２０の総量の炭素原子を有する分岐鎖基及び脂肪族基である１つの基で一置換されたコハク酸無水物からなる。
【０１３２】
したがって、少なくとも１つの一置換コハク酸無水物は、置換基中にＣ２−Ｃ３０及び分岐鎖基の場合はＣ３−Ｃ３０、好ましくはＣ３−Ｃ２５、最も好ましくはＣ４−Ｃ２０の総量の炭素原子を有する線状又は分岐状アルキル基である１つの基で一置換されたコハク酸無水物からなることが好ましい。
【０１３３】
例えば、少なくとも１つの一置換コハク酸無水物は、置換基中にＣ２−Ｃ３０、好ましくはＣ３−Ｃ２５、最も好ましくはＣ４−Ｃ２０の総量の炭素原子を有する直鎖状アルキル基である１つの基で一置換されたコハク酸無水物からなる。追加的又は代替的に、少なくとも１つの一置換コハク酸無水物は、置換基中にＣ３−Ｃ３０、好ましくはＣ３−Ｃ２５、最も好ましくはＣ４−Ｃ２０の総量の炭素原子を有する分枝状アルキル基である１つの基で一置換されたコハク酸無水物からなる。
【０１３４】
本発明の意味における「アルキル」という用語は、炭素及び水素から構成される、直鎖状、又は分枝状の、飽和した有機化合物を指す。すなわち、「アルキル一置換コハク酸無水物」は、ペンダントコハク酸無水物基を含有する直鎖状、又は分枝状の、飽和した炭化水素鎖から構成される。
【０１３５】
本発明の一実施形態では、少なくとも１つの一置換コハク酸無水物は、少なくとも１つの直鎖状、又は分枝状のアルキル一置換コハク酸無水物である。例えば、少なくとも１つのアルキル一置換コハク酸無水物は、エチルコハク酸無水物、プロピルコハク酸無水物、ブチルコハク酸無水物、トリイソブチルコハク酸無水物、ペンチルコハク酸無水物、ヘキシルコハク酸無水物、ヘプチルコハク酸無水物、オクチルコハク酸無水物、ノニルコハク酸無水物、デシルコハク酸無水物、ドデシルコハク酸無水物、ヘキサデカニルコハク酸無水物、オクタデカニルコハク酸無水物及びこれらの混合物を含む群から選択される。
【０１３６】
したがって、例えば、「ブチルコハク酸無水物」という用語は、直鎖状、及び分枝状のブチルコハク酸無水物を含むことが理解される。直鎖状ブチルコハク酸無水物の１つの具体例は、ｎ−ブチルコハク酸無水物である。分岐状ブチルコハク酸無水物の具体例は、イソブチルコハク酸無水物、ｓｅｃ−ブチルコハク酸無水物及び／又はｔｅｒｔ−ブチルコハク酸無水物である。
【０１３７】
さらには、例えば、「ヘキサデカニルコハク酸無水物」という用語は、直鎖状、及び分分枝状のヘキサデカニルコハク酸無水物を含むことが理解される。直鎖状ヘキサデカニルコハク酸無水物の１つの具体例は、ｎ−ヘキサデカニルコハク酸無水物である。分枝状ヘキサデカニルコハク酸無水物の具体例は、１４−メチルペンタデカニルコハク酸無水物、１３−メチルペンタデカニルコハク酸無水物、１２−メチルペンタデカニルコハク酸無水物、１１−メチルペンタデカニルコハク酸無水物、１０−メチルペンタデカニルコハク酸無水物、９−メチルペンタデカニルコハク酸無水物、８−メチルペンタデカニルコハク酸無水物、７−メチルペンタデカニルコハク酸無水物、６−メチルペンタデカニルコハク酸無水物、５−メチルペンタデカニルコハク酸無水物、４−メチルペンタデカニルコハク酸無水物、３−メチルペンタデカニルコハク酸無水物、２−メチルペンタデカニルコハク酸無水物、１−メチルペンタデカニルコハク酸無水物、１３−エチルブタデカニルコハク酸無水物、１２−エチルブタデカニルコハク酸無水物、１１−エチルブタデカニルコハク酸無水物、１０−  エチルブタデカニルコハク酸無水物、９−エチルブタデカニルコハク酸無水物、８−エチルブタデカニルコハク酸無水物、７−エチルブタデカニルコハク酸無水物、６−エチルブタデカニルコハク酸無水物、５−エチルブタデカニルコハク酸無水物、４−エチルブタデカニルコハク酸無水物、３−エチルブタデカニルコハク酸無水物、２−エチルブタデカニルコハク酸無水物、１−エチルブタデカニルコハク酸無水物、２−ブチルドデカニルコハク酸無水物、１−ヘキシルデカニルコハク酸無水物、１−ヘキシル−２−デカニルコハク酸無水物、２−ヘキシルデカニルコハク酸無水物、６，１２−  ジメチルブタデカニルコハク酸無水物、２，２−ジエチルドデカニルコハク酸無水物、４，８，１２−トリメチルトリデカニルコハク酸無水物、２，２，４，６，８−ペンタメチルウンデカニルコハク酸無水物、２−エチル−４−メチル−２−（２−メチルペンチル）−ヘプチルコハク酸無水物及び／又は２−エチル−４，６−ジメチル−２−プロピルノニルコハク酸無水物である。
【０１３８】
さらには、例えば、「オクタデカニルコハク酸無水物」という用語は、直鎖状及び分枝状オクタデカニルコハク酸無水物を含むことが理解される。直鎖状オクタデカニルコハク酸無水物の１つの具体例は、ｎ−オクタデカニルコハク酸無水物である。分枝状ヘキサデカニルコハク酸無水物の具体例は、１６−メチルヘプタデカニルコハク酸無水物、１５−メチルヘプタデカニルコハク酸無水物、１４−メチルヘプタデカニルコハク酸無水物、１３−メチルヘプタデカニルコハク酸無水物、１２−メチルヘプタデカニルコハク酸無水物、１１−メチルヘプタデカニルコハク酸無水物、１０−メチルヘプタデカニルコハク酸無水物、９−メチルヘプタデカニルコハク酸無水物、８−メチルヘプタデカニルコハク酸無水物、７−メチルヘプタデカニルコハク酸無水物、６−メチルヘプタデカニルコハク酸無水物、５−メチルヘプタデカニルコハク酸無水物、４−メチルヘプタデカニルコハク酸無水物、３−メチルヘプタデカニルコハク酸無水物、２−メチルヘプタデカニルコハク酸無水物、１−メチルヘプタデカニルコハク酸無水物、１４−エチルヘキサデカニルコハク酸無水物、１３−エチルヘキサデカニルコハク酸無水物、１２−エチルヘキサデカニルコハク酸無水物、１１−エチルヘキサデカニルコハク酸無水物、１０−エチルヘキサデカニルコハク酸無水物、９−エチルヘキサデカニルコハク酸無水物、８−エチルヘキサデカニルコハク酸無水物、７−エチルヘキサデカニルコハク酸無水物、６−エチルヘキサデカニルコハク酸無水物、５−エチルヘキサデカニルコハク酸無水物、４−エチルヘキサデカニルコハク酸無水物、３−エチルヘキサデカニルコハク酸無水物、２−エチルヘキサデカニルコハク酸無水物、１−エチルヘキサデカニルコハク酸無水物、２−ヘキシルドデカニルコハク酸無水物、２−ヘプチルウンデカニルコハク酸無水物、イソオクタデカニルコハク酸無水物及び／又は１−オクチル−２−デカニルコハク酸無水物である。
【０１３９】
本発明の一実施形態では、少なくとも１つのアルキル一置換コハク酸無水物は、ブチルコハク酸無水物、ヘキシルコハク酸無水物、ヘプチルコハク酸無水物、オクチルコハク酸無水物、ヘキサデカニルコハク酸無水物、オクタデカニルコハク酸無水物及びこれらの混合物を含む群から選択される。
【０１４０】
本発明の一実施形態では、少なくとも１つの一置換コハク酸無水物は、１種類のアルキル一置換コハク酸無水物である。例えば、１つのアルキル一置換コハク酸無水物は、ブチルコハク酸無水物である。又は、１つのアルキル一置換コハク酸無水物は、ヘキシルコハク酸無水物である。又は、１つのアルキル一置換コハク酸無水物は、ヘプチルコハク酸無水物又はオクチルコハク酸無水物である。又は、１つのアルキル一置換コハク酸無水物は、ヘキサデカニルコハク酸無水物である。例えば、１つのアルキル一置換コハク酸無水物は、ｎ−ヘキサデカニルコハク酸無水物などの直鎖状ヘキサデカニルコハク酸無水物又は１−ヘキシル−２−デカニルコハク酸無水物などの分枝状ヘキサデカニルコハク酸無水物である。又は、１つのアルキル一置換コハク酸無水物は、オクタデカニルコハク酸無水物である。例えば、１つのアルキル一置換コハク酸無水物は、ｎ−オクタデカニルコハク酸無水物などの直鎖状オクタデカニルコハク酸無水物又はイソオクタデカニルコハク酸無水物若しくは１−オクチル−２−デカニルコハク酸無水物などの分枝状オクタデカニルコハク酸無水物である。
【０１４１】
本発明の一実施形態では、１つのアルキル一置換コハク酸無水物は、ｎ−ブチルコハク酸無水物などのブチルコハク酸無水物である。
【０１４２】
本発明の一実施形態では、少なくとも１つの一置換コハク酸無水物は、２種類以上のアルキル一置換コハク酸無水物の混合物である。例えば、少なくとも１つの一置換コハク酸無水物は、２又は３種類のアルキル一置換コハク酸無水物の混合物である。
【０１４３】
本発明の一実施形態では、少なくとも１つの一置換コハク酸無水物は、置換基中にＣ２−Ｃ３０及び分岐鎖基の場合はＣ３−Ｃ３０、好ましくはＣ３−Ｃ２５、最も好ましくはＣ４−Ｃ２０の総量の炭素原子を有する直鎖状又は分岐状アルケニル基である１つの基で一置換されたコハク酸無水物からなる。
【０１４４】
本発明の意味における「アルケニル」という用語は、炭素及び水素から構成される直鎖状又は分岐状不飽和有機化合物を指す。前記有機化合物は、置換基中に少なくとも１つの二重結合、好ましくは１つの二重結合をさらに含有する。すなわち、「アルケニル一置換コハク酸無水物」は、ペンダントコハク酸無水物基を含有する直鎖状又は分岐状不飽和炭化水素鎖から構成される。本発明の意味における「アルケニル」という用語は、シス及びトランス異性体を含むことが理解される。
【０１４５】
本発明の一実施形態では、少なくとも１つの一置換コハク酸無水物は、少なくとも１つの直鎖状又は分岐状アルケニル一置換コハク酸無水物である。例えば、少なくとも１つのアルケニル一置換コハク酸無水物は、エテニルコハク酸無水物、プロペニルコハク酸無水物、ブテニルコハク酸無水物、トリイソブテニルコハク酸無水物、ペンテニルコハク酸無水物、ヘキセニルコハク酸無水物、ヘプテニルコハク酸無水物、オクテニルコハク酸無水物、ノネニルコハク酸無水物、デセニルコハク酸無水物、ドデセニルコハク酸無水物、ヘキサデセニルコハク酸無水物、オクタデセニルコハク酸無水物及びこれらの混合物を含む群から選択される。
【０１４６】
したがって、例えば、「ヘキサデセニルコハク酸無水物」という用語は、直鎖状及び分枝状ヘキサデセニルコハク酸無水物を含むことが理解される。直鎖状ヘキサデセニルコハク酸無水物の１つの具体例は、ｎ−ヘキサデセニルコハク酸無水物、例えば、１４−ヘキサデセニルコハク酸無水物、１３−ヘキサデセニルコハク酸無水物、１２−ヘキサデセニルコハク酸無水物、１１−ヘキサデセニルコハク酸無水物、１０−ヘキサデセニルコハク酸無水物、９−ヘキサデセニルコハク酸無水物、８−ヘキサデセニルコハク酸無水物、７−ヘキサデセニルコハク酸無水物、６−ヘキサデセニルコハク酸無水物、５−ヘキサデセニルコハク酸無水物、４−ヘキサデセニルコハク酸無水物、３−ヘキサデセニルコハク酸無水物及び／又は２−ヘキサデセニルコハク酸無水物である。分枝状ヘキサデセニルコハク酸無水物の具体例は、１４−メチル−９−ペンタデセニルコハク酸無水物、１４−メチル−２−ペンタデセニルコハク酸無水物、１−ヘキシル−２−デセニルコハク酸無水物及び／又はイソヘキサデセニルコハク酸無水物である。
【０１４７】
さらには、例えば、「オクタデセニルコハク酸無水物」という用語は、直鎖状及び分枝状オクタデセニルコハク酸無水物を含むことが理解される。直鎖状オクタデセニルコハク酸無水物の１つの具体例は、ｎ−オクタデセニルコハク酸無水物、例えば、１６−オクタデセニルコハク酸無水物、１５−オクタデセニルコハク酸無水物、１４−オクタデセニルコハク酸無水物、１３−オクタデセニルコハク酸無水物、１２−オクタデセニルコハク酸無水物、１１−オクタデセニルコハク酸無水物、１０−オクタデセニルコハク酸無水物、９−オクタデセニルコハク酸無水物、８−オクタデセニルコハク酸無水物、７−オクタデセニルコハク酸無水物、６−オクタデセニルコハク酸無水物、５−オクタデセニルコハク酸無水物、４−オクタデセニルコハク酸無水物、３−オクタデセニルコハク酸無水物及び／又は２−オクタデセニルコハク酸無水物である。分枝状オクタデセニルコハク酸無水物の具体例は、１６−メチル−９−ヘプタデセニルコハク酸無水物、１６−メチル−７−ヘプタデセニルコハク酸無水物、１−オクチル−２−デセニルコハク酸無水物及び／又はイソオクタデセニルコハク酸無水物である。
【０１４８】
本発明の一実施形態では、少なくとも１つのアルケニル一置換コハク酸無水物は、ヘキセニルコハク酸無水物、オクテニルコハク酸無水物、ヘキサデセニルコハク酸無水物、オクタデセニルコハク酸無水物及びこれらの混合物を含む群から選択される。
【０１４９】
本発明の一実施形態では、少なくとも１つの一置換コハク酸無水物は、１つのアルケニル一置換コハク酸無水物である。例えば、１つのアルケニル一置換コハク酸無水物は、ヘキセニルコハク酸無水物である。又は、１つのアルケニル一置換コハク酸無水物は、オクテニルコハク酸無水物である。又は、１つのアルケニル一置換コハク酸無水物は、ヘキサデセニルコハク酸無水物である。例えば、１つのアルケニル一置換コハク酸無水物は、ｎ−ヘキサデセニルコハク酸無水物などの直鎖状ヘキサデセニルコハク酸無水物又は１−ヘキシル−２−デセニルコハク酸無水物などの分枝状ヘキサデセニルコハク酸無水物である。又は、１つのアルケニル一置換コハク酸無水物は、オクタデセニルコハク酸無水物である。例えば、１つのアルキル一置換コハク酸無水物は、ｎ−オクタデセニルコハク酸無水物などの直鎖状オクタデセニルコハク酸無水物又はイソオクタデセニルコハク酸無水物若しくは１−オクチル−２−デセニルコハク酸無水物などの分枝状オクタデセニルコハク酸無水物である。
【０１５０】
本発明の一実施形態では、１つのアルケニル一置換コハク酸無水物は、ｎ−オクタデセニルコハク酸無水物などの直鎖状オクタデセニルコハク酸無水物である。本発明の別の実施形態では、１つのアルケニル一置換コハク酸無水物は、ｎ−オクテニルコハク酸無水物などの直鎖状オクテニルコハク酸無水物である。
【０１５１】
少なくとも１つの一置換コハク酸無水物が１つのアルケニル一置換コハク酸無水物である場合、１つのアルケニル一置換コハク酸無水物は、少なくとも１つの一置換コハク酸無水物の総重量に基づいて、≧９５重量％、好ましくは≧９６．５重量％の量で存在することが理解される。
【０１５２】
本発明の一実施形態では、少なくとも１つの一置換コハク酸無水物は、２種類以上のアルケニル一置換コハク酸無水物の混合物である。例えば、少なくとも１つの一置換コハク酸無水物は、２又は３種類のアルケニル一置換コハク酸無水物の混合物である。
【０１５３】
少なくとも１つの一置換コハク酸無水物が２種類以上のアルケニル一置換コハク酸無水物の混合物である場合、１つのアルケニル一置換コハク酸無水物は、直鎖状又は分岐状オクタデセニルコハク酸無水物であり、それぞれのさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物及びこれらの混合物から選択される。例えば、少なくとも１つの一置換コハク酸無水物が２種類以上のアルケニル一置換コハク酸無水物の混合物である場合、１つのアルケニル一置換コハク酸無水物は、直鎖状オクタデセニルコハク酸無水物であり、及びそれぞれのさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物及びこれらの混合物から選択される。又は、少なくとも１つの一置換コハク酸無水物が２種類以上のアルケニル一置換コハク酸無水物の混合物である場合、１つのアルケニル一置換コハク酸無水物は、分枝状オクタデセニルコハク酸無水物であり、及びそれぞれのさらなるアルケニル一置換コハク酸無水物は、エテニルコハク酸無水物、プロペニルコハク酸無水物、ブテニルコハク酸無水物、ペンテニルコハク酸無水物、ヘキセニルコハク酸無水物、ヘプテニルコハク酸無水物、ノネニルコハク酸無水物、ヘキサデセニルコハク酸無水物及びこれらの混合物から選択される。
【０１５４】
例えば、少なくとも１つの一置換コハク酸無水物は、直鎖状又は分岐状ヘキサデセニルコハク酸無水物のような１つ以上のヘキサデセニルコハク酸無水物、及び、直鎖状又は分岐状オクタデセニルコハク酸無水物のような１つ以上のオクタデセニルコハク酸無水物を含む２種類以上のアルケニル一置換コハク酸無水物の混合物である。
【０１５５】
本発明の一実施形態では、少なくとも１つの一置換コハク酸無水物は、直鎖状ヘキサデセニルコハク酸無水物及び直鎖状オクタデセニルコハク酸無水物を含む２種類以上のアルケニル一置換コハク酸無水物の混合物である。又は、少なくとも１つの一置換コハク酸無水物は、分岐状ヘキサデセニルコハク酸無水物及び分岐状オクタデセニルコハク酸無水物を含む２種類以上のアルケニル一置換コハク酸無水物の混合物である。例えば、１つ以上のヘキサデセニルコハク酸無水物は、ｎ−ヘキサデセニルコハク酸無水物のような直鎖状ヘキサデセニルコハク酸無水物、及び／又は、１−ヘキシル−２−デセニルコハク酸無水物のような分岐状ヘキサデセニルコハク酸無水物である。追加的又は代替的に、１つ以上のオクタデセニルコハク酸無水物は、ｎ−オクタデセニルコハク酸無水物のような直鎖状オクタデセニルコハク酸無水物、及び／又は、イソオクタデセニルコハク酸無水物及び／又は１−オクチル−２−デセニルコハク酸無水物のような分岐状オクタデセニルコハク酸無水物である。
【０１５６】
少なくとも１つの一置換コハク酸無水物が２種類以上のアルケニル一置換コハク酸無水物の混合物である場合、１つのアルケニル一置換コハク酸無水物は、少なくとも１つの一置換コハク酸無水物の総重量に基づいて、２０〜６０重量％、好ましくは３０〜５０重量％の量で存在し得る。
【０１５７】
例えば、少なくとも１つの一置換コハク酸無水物が、直鎖状又は分岐状ヘキサデセニルコハク酸無水物のような１つ以上のヘキサデセニルコハク酸無水物、及び、直鎖状又は分岐状ヘキサデセニルコハク酸無水物のような１つ以上のオクタデセニルコハク酸無水物を含む２種類以上のアルケニル一置換コハク酸無水物の混合物である場合、１つ以上のオクタデセニルコハク酸無水物は、少なくとも１つの一置換コハク酸無水物の総重量に基づいて、２０〜６０重量％、好ましくは３０〜５０重量％の量で存在し得る。
【０１５８】
少なくとも１つの一置換コハク酸無水物は、少なくとも１つのアルキル一置換コハク酸無水物と少なくとも１つのアルケニル一置換コハク酸無水物との混合物であってよいことも理解される。
【０１５９】
少なくとも１つの一置換コハク酸無水物が少なくとも１つのアルキル一置換コハク酸無水物と少なくとも１つのアルケニル一置換コハク酸無水物との混合物である場合、少なくとも１つのアルキル一置換コハク酸無水物のアルキル置換基及び少なくとも１つのアルケニル一置換コハク酸無水物のアルケニル置換基は、好ましくは同じものであることが理解される。例えば、少なくとも１つの一置換コハク酸無水物は、エチルコハク酸無水物とエテニルコハク酸無水物との混合物である。又は、少なくとも１つの一置換コハク酸無水物は、プロピルコハク酸無水物とプロペニルコハク酸無水物との混合物である。又は、少なくとも１つの一置換コハク酸無水物は、ブチルコハク酸無水物とブテニルコハク酸無水物との混合物である。又は、少なくとも１つの一置換コハク酸無水物は、トリイソブチルコハク酸無水物とトリイソブテニルコハク酸無水物との混合物である。又は、少なくとも１つの一置換コハク酸無水物は、ペンチルコハク酸無水物とペンテニルコハク酸無水物との混合物である。又は、少なくとも１つの一置換コハク酸無水物は、ヘキシルコハク酸無水物とヘキセニルコハク酸無水物との混合物である。又は、少なくとも１つの一置換コハク酸無水物は、ヘプチルコハク酸無水物とヘプテニルコハク酸無水物との混合物である。又は、少なくとも１つの一置換コハク酸無水物は、オクチルコハク酸無水物とオクテニルコハク酸無水物との混合物である。又は、少なくとも１つの一置換コハク酸無水物は、ノニルコハク酸無水物とノネニルコハク酸無水物との混合物である。又は、少なくとも１つの一置換コハク酸無水物は、デシルコハク酸無水物とデセニルコハク酸無水物との混合物である。又は、少なくとも１つの一置換コハク酸無水物は、ドデシルコハク酸無水物とドデセニルコハク酸無水物との混合物である。又は、少なくとも１つの一置換コハク酸無水物は、ヘキサデカニルコハク酸無水物とヘキサデセニルコハク酸無水物との混合物である。例えば、少なくとも１つの一置換コハク酸無水物は、直鎖状ヘキサデカニルコハク酸無水物及び直鎖状ヘキサデセニルコハク酸無水物の混合物又は分岐状ヘキサデカニルコハク酸無水物と分岐状ヘキサデセニルコハク酸無水物との混合物である。又は、少なくとも１つの一置換コハク酸無水物は、オクタデカニルコハク酸無水物とオクタデセニルコハク酸無水物との混合物である。例えば、少なくとも１つの一置換コハク酸無水物は、直鎖状オクタデカニルコハク酸無水物と直鎖状オクタデセニルコハク酸無水物との混合物、又は分岐状オクタデカニルコハク酸無水物と分岐状オクタデセニルコハク酸無水物との混合物である。
【０１６０】
本発明の一実施形態では、少なくとも１つの一置換コハク酸無水物は、ノニルコハク酸無水物とノネニルコハク酸無水物との混合物である。
【０１６１】
少なくとも１つの一置換コハク酸無水物が少なくとも１つのアルキル一置換コハク酸無水物と少なくとも１つのアルケニル一置換コハク酸無水物との混合物である場合、少なくとも１つのアルキル一置換コハク酸無水物と少なくとも１つのアルケニル一置換コハク酸無水物との間の重量比は、９０：１０〜１０：９０（重量％／重量％）であってよい。例えば、少なくとも１つのアルキル一置換コハク酸無水物と少なくとも１つのアルケニル一置換コハク酸無水物との間の重量比は、７０：３０〜３０：７０（重量％／重量％）又は６０：４０〜４０：６０であってよい。
【０１６２】
アルケニル一置換コハク酸無水物は当業者に周知であり、例えば、Ｂｅｒｃｅｎ  Ｉｎｃ、Ｋｅｍｉｒａ又はＡｌｂｅｍａｒｌｅから市販されている。
【０１６３】
さらなる公知のアルケニル一置換コハク酸無水物は、分岐状ヘキサデセニルコハク酸無水物（ＣＡＳ番号３２０７２−９６−１）、分岐状オクタデセニルコハク酸無水物（ＣＡＳ番号２８７７７−９８−２）及び２，５−フランジオン、ジヒドロ−、モノ−Ｃ１５−２０−アルケニル誘導体（ＣＡＳ番号６８７８４−１２−３）である。本発明の好ましい実施形態によれば、少なくとも１つの一置換コハク酸無水物は、２，５  フランジオン、ジヒドロ−、モノ−Ｃ１５−２０−アルケニル誘導体（ＣＡＳ番号６８７８４−１２−３）である。
【０１６４】
市販の一置換コハク酸無水物溶液は、さらなる化合物、例えば、一置換コハク酸を任意選択的に含んでもよい。
【０１６５】
本発明の一実施形態によれば、少なくとも１つのアルケニル一置換コハク酸無水物は、少なくとも１つの一置換コハク酸無水物及び／又はその塩反応生成物が、少なくとも１つの炭酸カルシウム含有材料の表面上に存在するように、ポリマー組成物のコンパウンディングの前に使用される。
【０１６６】
本発明の好ましい実施形態によれば、少なくとも１つの一置換コハク酸無水物及び／又はその塩反応生成物は、表面処理層の形態で少なくとも１つの炭酸カルシウム含有材料の表面上に存在する。
【０１６７】
本発明の意味における「表面処理層」又は「表面処理された充填剤材料」という用語は、炭酸カルシウム含有充填剤材料の表面の少なくとも一部分に少なくとも１つの一置換コハク酸無水物及び／又はその塩反応生成物を含むコーティング層を得るように表面処理剤としての少なくとも１つの一置換コハク酸無水物と接触した炭酸カルシウム含有充填剤材料を指す。そのような表面処理された炭酸カルシウム含有材料及びそれらを作製する方法は、ＷＯ２０１４／０６０２８６Ａ１に記載されている。
【０１６８】
したがって、少なくとも１つの炭酸カルシウム含有充填剤材料の表面上に形成される処理層は、少なくとも１つの炭酸カルシウム含有充填剤材料を少なくとも１つの一置換コハク酸無水物と接触させることで得られる少なくとも１つの一置換コハク酸無水物及び／又はその塩反応生成物を含むことが理解される。塩反応生成物は、例えば、少なくとも１つの一置換コハク酸無水物の１つ以上のカルシウム塩である。
【０１６９】
したがって、表面処理された充填剤材料は、少なくとも１つの炭酸カルシウム含有充填剤材料並びに少なくとも１つの一置換コハク酸無水物及び／又はその塩反応生成物を含む処理層を含む、好ましくはそれらからなることが理解される。処理層は、前記少なくとも１つの炭酸カルシウム含有充填剤材料の表面上に形成される。
【０１７０】
本発明の一実施形態では、少なくとも１つの炭酸カルシウム含有充填剤材料の表面上の処理層は、少なくとも１つの一置換コハク酸を含み、少なくとも１つの一置換コハク酸は、適用された少なくとも１つの一置換コハク酸無水物から形成される。
【０１７１】
本発明の一実施形態では、少なくとも１つの炭酸カルシウム含有充填剤材料の表面上に形成される処理層は、少なくとも１つの一置換コハク酸無水物、及び少なくとも１つの炭酸カルシウム含有充填剤材料を少なくとも１つの一置換コハク酸無水物と接触させることで得られる少なくとも１つの一置換コハク酸又はその塩反応生成物、及び任意選択の少なくとも１つの一置換コハク酸を含む。又は、少なくとも１つの炭酸カルシウム含有充填剤材料の表面上に形成される処理層は、少なくとも１つの一置換コハク酸無水物、及び少なくとも１つの炭酸カルシウム含有充填剤材料を少なくとも１つの一置換コハク酸無水物と接触させることで得られる少なくとも１つの一置換コハク酸及びその塩反応生成物、及び任意選択の少なくとも１つの一置換コハク酸を含む。
【０１７２】
処理層は、表面処理された充填剤材料の表面上の少なくとも１つの一置換コハク酸無水物並びに少なくとも１つの一置換コハク酸及び／又はその塩反応生成物の総重量が、少なくとも１つの炭酸カルシウム含有充填剤材料の１ｍ２当たり、好ましくは０．１〜５ｍｇ、より好ましくは０．２〜４ｍｇ、最も好ましくは１〜４ｍｇであることを特徴とする。
【０１７３】
処理層は、表面処理された充填剤材料の表面上の少なくとも１つの一置換コハク酸無水物並びに少なくとも１つの一置換コハク酸及び／又はその塩反応生成物の総重量が、少なくとも１つの炭酸カルシウム含有充填剤材料の１ｍ２当たり、好ましくは０．０５〜１重量％、より好ましくは０．１〜０．５重量％、最も好ましくは０．１５〜０．２５重量％であることを特徴とする。
【０１７４】
追加的又は代替的に、表面処理された充填剤材料製造物の処理層は、少なくとも１つの一置換コハク酸無水物並びに少なくとも１つの一置換コハク酸及び／又はその塩反応生成物を特定のモル比で含む。例えば、少なくとも１つの一置換コハク酸無水物及び少なくとも１つの一置換コハク酸のその塩反応生成物に対するモル比は、９９．９：０．１〜０．１：９９．９、好ましくは７０：３０〜９０：１０である。
【０１７５】
本発明の意味における「少なくとも１つの一置換コハク酸無水物及び少なくとも１つの一置換コハク酸のその塩反応生成物に対するモル比」という言い回しは、少なくとも１つの一置換コハク酸の分子量の合計、及びその塩反応生成物中における一置換コハク酸無水物の分子の分子量の合計に対する、少なくとも１つの一置換コハク酸の分子量の合計、及びその塩反応生成物中における一置換コハク酸分子の分子量の合計を指す。
【０１７６】
得られる表面処理された充填剤材料は、少なくとも１つの炭酸カルシウム含有充填剤材料の総乾燥重量に基づいて、０．１〜４．０重量％の量、好ましくは０．１〜２．５重量％の量、より好ましくは０．１〜２重量％の量、よりいっそう好ましくは０．１〜１．５重量％の量、よりいっそう好ましくは０．１〜１重量％の量、最も好ましくは０．２〜０．８重量％の量の処理層を含むことがさらに理解される。
【０１７７】
得られる非常に良好な結果に鑑みて、本発明の１つの好ましい実施形態によれば、表面処理された充填剤材料は、
ａ）少なくとも１つの炭酸カルシウム含有充填剤材料であって、
ｉ）０．１μｍ〜２０μｍの範囲内の重量メジアン粒径ｄ５０値、並びに／又は
ｉｉ）≦５０μｍのトップカット（ｄ９８）、並びに／又は
ｉｉｉ）窒素及びＩＳＯ  ９２７７：２０１０によるＢＥＴ法を使用する測定で、０．５〜１５０ｍ２／ｇの比表面積（ＢＥＴ）、並びに／又は
ｉｖ）少なくとも１つの炭酸カルシウム含有充填剤材料の総乾燥重量に基づいて０．０１重量％〜１重量％の残留総水分含有量
を有する充填剤材料、並びに
ｂ）少なくとも１つの一置換コハク酸無水物並びに少なくとも１つの一置換コハク酸及び／又はその塩反応生成物を含む少なくとも１つの炭酸カルシウム含有充填剤材料の表面上の処理層
を含む。
【０１７８】
本発明の別の好ましい実施形態によれば、表面処理された充填剤材料は、
ａ）少なくとも１つの炭酸カルシウム含有充填剤材料であって、
ｉ）０．１μｍ〜２０μｍの範囲内の重量メジアン粒径ｄ５０値、並びに／又は
ｉｉ）≦５０μｍのトップカット（ｄ９８）、並びに／又は
ｉｉｉ）窒素及びＩＳＯ  ９２７７：２０１０によるＢＥＴ法を使用する測定で、０．５〜１５０ｍ２／ｇの比表面積（ＢＥＴ）、並びに／又は
ｉｖ）少なくとも１つの炭酸カルシウム含有充填剤材料の総乾燥重量に基づいて０．０１重量％〜１重量％の残留総水分含有量
を有する充填剤材料、並びに
ｂ）少なくとも１つの一置換コハク酸無水物並びに少なくとも１つの一置換コハク酸及び／又はその塩反応生成物を含む少なくとも１つの炭酸カルシウム含有充填剤材料の表面上の処理層
を含み、
表面処理された充填剤材料は、少なくとも１つの炭酸カルシウム含有充填剤材料の総乾燥重量に基づいて０．１〜３重量％の量の処理層を含む。
【０１７９】
本発明の別の実施形態によれば、少なくとも１つの一置換コハク酸無水物は、少なくとも１つの一置換コハク酸無水物が、ポリマー成分として少なくとも１つのポリマー及び充填剤として少なくとも１つの炭酸カルシウム含有材料を含むポリマー組成物と混合しながら接触するように、ポリマー組成物のコンパウンディング中に使用される。したがって、少なくとも１つの一置換コハク酸無水物は、混合及び／又はコンパウンディングの前には、炭酸カルシウム含有充填剤材料の表面上に存在しない。しかしながら、コンパウンディングステップ中に、一置換コハク酸無水物の少なくとも一部が、炭酸カルシウム含有充填剤材料の表面上に位置してもよい。したがって、ポリマー組成物は、一置換コハク酸無水物のコンパウンディング後に、ポリマー成分としての少なくとも１つのポリマー、充填剤としての少なくとも１つの炭酸カルシウム含有材料を含み、炭酸カルシウム含有充填剤材料の一部は、少なくとも１つの一置換コハク酸無水物並びに少なくとも１つの一置換コハク酸及び／又はその塩反応生成物を含む少なくとも１つの炭酸カルシウム含有充填剤材料の表面上の処理層を含む。
【０１８０】
本発明の別の実施形態によれば、少なくとも１つの一置換コハク酸無水物及び／又はその塩反応生成物は、少なくとも１つの炭酸カルシウム含有充填剤材料の総乾燥重量に基づいて、少なくとも０．１重量％の量、好ましくは０．１〜４．０重量％の量、より好ましくは０．１〜３．０重量％の量、よりいっそう好ましくは０．２〜２．０重量％の量、よりいっそう好ましくは０．３〜１．５重量％の量、最も好ましくは０．４〜１．２重量％の量でポリマー組成物中に存在する。
【０１８１】
本発明の別の実施形態によれば、少なくとも１つの一置換コハク酸無水物及び／又はその塩反応生成物は、ポリマー成分の総重量に基づいて、少なくとも０．００５重量％の量、好ましくは０．０１〜５．０重量％の量、より好ましくは０．０２〜１．０重量％の量、よりいっそう好ましくは０．０３〜０．８重量％の量、よりいっそう好ましくは０．０５〜０．５重量％の量、最も好ましくは０．０７〜０．３重量％の量でポリマー組成物中に存在する。
【０１８２】
本発明者らは、驚くべきことに、上記の通りにポリマー組成物のコンパウンディングの前又はコンパウンディング中に少なくとも１つの一置換コハク酸無水物を使用することによって、ポリマー成分として少なくとも１つのポリマー及び充填剤として炭酸カルシウム含有材料を含むポリマー組成物の安定性、特に熱安定性を向上できることを発見した。したがって、加工中のポリマー分解が低減される。追加的又は代替的に、そのようなポリマー組成物の加工性を促進することができる。そのようなポリマー組成物の機械的特性、特にメルトフローレートも向上させることができる。追加的又は代替的に、そのような組成物の粘度を増加させることができる。追加的又は代替的に、少なくとも１つの炭酸カルシウム含有充填剤材料とのコンパウンディング中のポリマー組成物における少なくとも１つのポリマーの加水分解が低減又は防止される。
【０１８３】
より正確には、本発明者らは、驚くべきことに、上記の通りにポリマー組成物のコンパウンディングの前又はコンパウンディング中に少なくとも１つの一置換コハク酸無水物を使用することによって、そのようなコンパウンディングされたポリマー組成物のメルトフローレートを、いかなる一置換コハク酸無水物も存在しない状態において同じ方法で処理された同じポリマー組成物と比較して、少なくとも１０％低減できることを発見した。
【０１８４】
本発明による「少なくとも１つの一置換コハク酸無水物を用いずに同じ方法で処理された同じポリマー組成物と比較して」という用語は、一置換コハク酸無水物を含まない比較用ポリマー組成物を指す。それ以外には、本発明によるポリマー組成物及び比較用ポリマー組成物は同一であり、それらは同じ化合物を含むことを意味する。さらには、これらの２つのポリマー組成物は同じ方法で処理されており、コンパウンディング及び貯蔵処理は同一であることを意味する。
【０１８５】
本発明による「メルトフローレート」又は「ＭＦＲ」、「メルトマスフローレート」、「メルトフローインデックス」又は「メルトインデックス」は、溶融したプラスチックの流体の流れやすさの指標であり、ｇ／１０分で表される。典型的なメルトフロー機器は小型で、扱いやすく、当業者に公知である。
【０１８６】
本発明の好ましい実施形態によれば、メルトフローレートは、ＤＩＮ  ＥＮ  ＩＳＯ  １１３３−１：２０１１に従って測定される。好ましくは、メルトフローレートは、手順Ａを使用してＤＩＮ  ＥＮ  ＩＳＯ  １１３３−１：２０１１に従って測定される。
【０１８７】
好ましくは、２１０℃まで加熱することによって顆粒の形状のポリマー組成物を液体とし、２．０９５ｍｍの内径及び８ｍｍの長さを有するキャピラリーダイを通じてシリンダーから流出させる。押出しピストンには、好ましくは、２．１６ｋｇの荷重で負荷される。ＭＦＲは、標準条件下で得られる。
【０１８８】
又は、１００〜３００℃までの温度に加熱することによって顆粒の形状のポリマー組成物を液体とし、２．０９５ｍｍの内径及び８ｍｍ±０．０２５ｍｍの長さを有するキャピラリーダイを通じてシリンダーから流出させる。押出しピストンには、好ましくは、０．３２５ｋｇ〜２１．６ｋｇの荷重で負荷される。ＭＦＲは、標準条件下で得られる。加熱温度の他に、重量はポリマー組成物に応じたものとし、いずれの組合せを選択すべきかは当業者に公知である。
【０１８９】
例えば、ポリマー組成物がポリマーとしてポリエチレン（ＰＥ）を含む場合、加熱温度は、例えば、１９０℃であってよく、荷重は、例えば、２．１６ｋｇ又は５ｋｇ又は２１．６ｋｇであってよい。ポリマー組成物がポリマーとしてポリプロピレン（ＰＰ）を含む場合、加熱温度は、例えば、１９０℃であってよく、荷重は、例えば、５ｋｇであってよく、又は、加熱温度は、例えば、２３０℃であってよく、荷重は、例えば、２．１６ｋｇ若しくは５ｋｇであってよい。
【０１９０】
ポリマー成分が生分解性ポリマーを含む又はそれのみからなる、例えば、ポリブチレートアジペートテレフタレート（ＰＢＡＴ）、ポリヒドロキシブチレート（ＰＨＢ）、ポリヒドロシキバレレート（ＰＨＶ）、ポリヒドロキシヘキソネート（ＰＨＨ）、ポリヒドロキシオクタノエート（ＰＨＯ）及びポリヒドロキシアルカノエートのコポリマーなどのポリヒドロキシアルカノレート（ＰＨＡ）、ポリカプロラクトン（ＰＣＬ）、ポリグリコール酸（ＰＧＡ）、ポリブチレンサクシネート（ＰＢＳ）、ポリブチレンサクシネートアジペート（ＰＢＳＡ）、ポリトリメチレンテレフタレート（ＰＴＴ）、ポリブチレンテレフタレート（ＰＢＴ）、ポリブチレンサクシネートテレフタレート（ＰＢＳＴ）、セロファン（ＣＨ）、セルロースエーテル、セルロースエステル、酢酸デンプン及びデンプンブレンド物からなる群から選択されるポリマーを含む、又はそれのみからなる場合、メルトフローレートは、好ましくは、手順Ａを使用してＤＩＮ  ＥＮ  ＩＳＯ  １１３３−１：２０１１に従って測定され、よりいっそう好ましくは、２１０℃まで加熱することによって顆粒の形状のポリマー組成物を液体とし、２．０９５ｍｍの内径及び８ｍｍの長さを有するキャピラリーダイを通じてシリンダーから流出させる。押出しピストンには、好ましくは、２．１６ｋｇの荷重で負荷される。ＭＦＲは、標準条件下で得られる。別の好ましい実施形態によれば、１９０℃まで加熱することによって顆粒の形状のポリマー組成物を液体とし、２．０９５ｍｍの内径及び８ｍｍの長さを有するキャピラリーダイを通じてシリンダーから流出させる。押出しピストンには、好ましくは、２．１６ｋｇの荷重で負荷される。ＭＦＲは、標準条件下で得られる。上記に記載される通り、押出しピストンには、好ましくは、２．１６ｋｇの荷重で負荷されるが、例えば、０．３２５ｋｇ、１．２ｋｇ、３．８ｋｇ、５ｋｇ、１０ｋｇ又は２１．６ｋｇといった他の荷重を使用することもできる。
【０１９１】
本発明の別の実施形態によれば、メルトフローレートは、ＤＩＮ  ＥＮ  ＩＳＯ  １１３３−２：２０１１に従って測定される。この測定方法は、時間−温度履歴及び／又は水分への感度が高い材料のために使用され得る。
【０１９２】
本発明の一実施形態によれば、本発明者らは、驚くべきことに、上記の通りにポリマー組成物のコンパウンディングの前又はコンパウンディング中に少なくとも１つの一置換コハク酸無水物を使用することによって、そのようなコンパウンディングされたポリマー組成物のメルトフローレートを、いかなる一置換コハク酸無水物も存在しない状態において同じ方法で処理された同じポリマー組成物と比較して少なくとも１０％低減できることを発見した。
【０１９３】
本発明の一実施形態によれば、本発明者らは、驚くべきことに、上記の通りにポリマー組成物のコンパウンディングの前又はコンパウンディング中に少なくとも１つの一置換コハク酸無水物を使用することによって、そのようなコンパウンディングされたポリマー組成物のメルトフローレートを、いかなる一置換コハク酸無水物も存在しない状態において同じ方法で処理された同じポリマー組成物と比較して、ＤＩＮ  ＥＮ  ＩＳＯ  １１３３−１：２０１１（好ましくは、手順Ａ、２．１６ｋｇ、２１０℃、顆粒による）による測定で少なくとも１０％低減できることを発見した。
【０１９４】
本発明者らはまた、驚くべきことに、上記の通りにポリマー組成物のコンパウンディングの前又はコンパウンディング中に少なくとも１つの一置換コハク酸無水物を使用することによって、そのようなコンパウンディングされたポリマー組成物の粘度を、少なくとも１つの一置換コハク酸無水物を用いない同じ方法で処理された同じポリマー組成物と比較して、少なくとも１０％増加させることができることも発見した。
【０１９５】
本発明による「粘度」若しくは「溶液粘度」、「粘度数」又は「低減された粘度」は、せん断応力又は引張り応力によって徐々に変形していくことに対するポリマー組成物／ポリマー溶液の耐性の指標である。ポリマー組成物の粘度は、希釈溶液中で測定される。又は、ポリマー組成物の粘度は、好ましくは溶融した、ニートポリマーに対して測定される。粘度を測定するための典型的な機器は、小型及び使用が容易であり、当業者に公知である。例えば、粘度は、回転式粘度計（ｒｏｔａｔｉｏｎａｌ  ｖｉｓｃｏｓｉｔｍｅｔｅｒ）、例えば、プレート−プレート構造を含む粘度計によって測定することができる。
【０１９６】
本発明の一実施形態によれば、粘度は、ＤＩＮ  ＥＮ  ＩＳＯ  １６２８−１：２００９＋Ａ１：２０１２に従って測定される。使用されるポリマーに応じて、この基準の異なるパートを使用することができる。例えば、ポリマーがポリ塩化ビニルである場合、パート２を使用することができ、ポリマーがポリエチレン又はポリプロピレンである場合、パート３を使用することができ、ポリマーがポリカーボネートである場合、パート４を使用することができ、ポリマーが熱可塑性ポリエステルである場合、パート５を使用することができ、ポリマーがメチルメタクリレートポリマーである場合、パート６を使用することができる。ポリマーが少なくとも２つの異なるポリマーを含む混合物である場合、当業者は、この混合物にとって最もよく機能する基準を選択する必要がある。
【０１９７】
本発明の好ましい実施形態によれば、粘度は、ＤＩＮ  ＥＮ  ＩＳＯ  １６２８−５：２０１５に従って測定される。
【０１９８】
好ましくは、粘度は、ＤＩＮ  ＥＮ  ＩＳＯ  １６２８−５：２０１５に従って測定される。好ましくは、ポリマー組成物は、好ましくは２５℃で０．００５ｇ／ｍｌの濃度で、フェノール及び１，２−ジクロロベンゼンの混合物中、フェノール及び１，１，２，２−テトラクロロエタンの混合物中、ｏ−クロロフェノール、ｍ−クレゾール、ジクロロ酢酸中、又はフェノール及び２，４，６−トリクロロフェノールの混合物中に溶解される。手順Ａ又はＢを使用することができ、使用される粘度計は、ウベローデ型のサイズ番号１Ｂ、１Ｃ又は２であってよい。粘度は、標準条件下で得られる。
【０１９９】
しかしながら、本発明に従って粘度を決定するために、他の測定基準又はプロトコールを使用することもできる。例えば、粘度は、ＤＩＮ  ５３７２８−３：１９８５−１にしたがって又はＡＳＴＭ  Ｄ４６０３−０３（２０１１）ｅ１に従って測定され得る。
【０２００】
本発明の一実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、加工中のポリマー分解が低減され、及び／又はそのようなコンパウンディングされたポリマー組成物のメルトフローレートが、いかなる一置換コハク酸無水物も存在しない状態において同じ方法で処理された同じポリマー組成物と比較して、少なくとも１０％、好ましくは少なくとも１５％、より好ましくは少なくとも２０％、最も好ましくは少なくとも２５％減少し、及び／又はそのようなコンパウンディングされたポリマー組成物の粘度が、いかなる一置換コハク酸無水物も存在しない状態において同じ方法で処理された同じポリマー組成物と比較して、少なくとも１０％、好ましくは少なくとも１５％、より好ましくは少なくとも２０％、最も好ましくは少なくとも２５％増加する。
【０２０１】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、加工中のポリマー分解が低減され、及び／又はそのようなコンパウンディングされたポリマー組成物のメルトフローレートが、いかなる一置換コハク酸無水物も存在しない状態において同じ方法で処理された同じポリマー組成物と比較して、ＤＩＮ  ＥＮ  ＩＳＯ  １１３３−１：２０１１（好ましくは、手順Ａ、２，１６ｋｇ、２１０℃、顆粒による）による測定で、少なくとも１０％、好ましくは少なくとも１５％、より好ましくは少なくとも２０％、最も好ましくは少なくとも２５％減少し、及び／又はそのようなコンパウンディングされたポリマー組成物の粘度が、いかなる一置換コハク酸無水物も存在しない状態において同じ方法で処理された同じポリマー組成物と比較して、ＤＩＮ  ＥＮ  ＩＳＯ  １６２８−５：２０１５による測定で、少なくとも１０％、好ましくは少なくとも１５％、より好ましくは少なくとも２０％、最も好ましくは少なくとも２５％増加する。
【０２０２】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物のメルトフローレートが、いかなる一置換コハク酸無水物も存在しない状態において同じ方法で処理された同じポリマー組成物と比較して、好ましくはＤＩＮ  ＥＮ  ＩＳＯ  １１３３−１：２０１１（好ましくは、手順Ａ、２，１６ｋｇ、２１０℃、顆粒による）による測定で、少なくとも１０％、好ましくは少なくとも１５％、より好ましくは少なくとも２０％、最も好ましくは少なくとも２５％減少する。
【０２０３】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物の粘度が、いかなる一置換コハク酸無水物も存在しない状態において同じ方法で処理された同じポリマー組成物と比較して、好ましくはＤＩＮ  ＥＮ  ＩＳＯ  １６２８−５：２０１５による測定で、少なくとも１０％、好ましくは少なくとも１５％、より好ましくは少なくとも２０％、最も好ましくは少なくとも２５％増加する。
【０２０４】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物の粘度が、いかなる一置換コハク酸無水物も存在しない状態において同じ方法で処理された同じポリマー組成物と比較して、好ましくは、ＤＩＮ  ＥＮ  ＩＳＯ  １６２８−１：２０１２−１０又はＤＩＮ  ＥＮ  ＩＳＯ  １６２８−２：１９９８−１２又はＤＩＮ  ＥＮ  ＩＳＯ  １６２８−３：２０１０又はＤＩＮ  ＥＮ  ＩＳＯ  １６２８−４：１９９９−０３又はＤＩＮ  ＥＮ  ＩＳＯ  １６２８−６：１９９０−０２による測定で、少なくとも１０％、好ましくは少なくとも１５％、より好ましくは少なくとも２０％、最も好ましくは少なくとも２５％増加する。
【０２０５】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物のメルトフローレートが、いかなる一置換コハク酸無水物も存在しない状態において同じ方法で処理された同じポリマー組成物と比較して、好ましくはＤＩＮ  ＥＮ  ＩＳＯ  １１３３−１：２０１１（好ましくは、手順Ａ、２，１６ｋｇ、２１０℃、顆粒による）による測定で、少なくとも１０％、好ましくは少なくとも１５％、より好ましくは少なくとも２０％、最も好ましくは少なくとも２５％減少し、少なくとも１つの一置換コハク酸無水物及び／又はその塩反応生成物は、少なくとも１つの炭酸カルシウム含有材料の表面上に存在する。
【０２０６】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物の粘度が、いかなる一置換コハク酸無水物も存在しない状態において同じ方法で処理された同じポリマー組成物と比較して、好ましくはＤＩＮ  ＥＮ  ＩＳＯ  １６２８−５：２０１５による測定で、少なくとも１０％、好ましくは少なくとも１５％、より好ましくは少なくとも２０％、最も好ましくは少なくとも２５％増加し、少なくとも１つの一置換コハク酸無水物及び／又はその塩反応生成物は、少なくとも１つの炭酸カルシウム含有材料の表面上に存在する。
【０２０７】
本発明の別の実施形態によれば、ポリマー成分として少なくとも１つのポリマー及び充填剤として少なくとも１つの炭酸カルシウム含有材料を含むポリマー組成物のコンパウンディングの前又はコンパウンディング中に少なくとも１つの一置換コハク酸無水物を使用することによって、そのようなコンパウンディングされたポリマー組成物の粘度が、いかなる一置換コハク酸無水物も存在しない状態において同じ方法で処理された同じポリマー組成物と比較して、好ましくは、ＤＩＮ  ＥＮ  ＩＳＯ  １６２８−１：２０１２−１０又はＤＩＮ  ＥＮ  ＩＳＯ  １６２８−２：１９９８−１２又はＤＩＮ  ＥＮ  ＩＳＯ  １６２８−３：２０１０又はＤＩＮ  ＥＮ  ＩＳＯ  １６２８−４：１９９９−０３又はＤＩＮ  ＥＮ  ＩＳＯ  １６２８−６：１９９０−０２による測定で、少なくとも１０％、好ましくは少なくとも１５％、より好ましくは少なくとも２０％、最も好ましくは少なくとも２５％増加し、少なくとも１つの一置換コハク酸無水物及び／又はその塩反応生成物は、少なくとも１つの炭酸カルシウム含有材料の表面上に存在する。
【０２０８】
本発明の別の実施形態によれば、ポリマー組成物の引張破壊伸びは、いかなる一置換コハク酸無水物も存在しない同じポリマー組成物と比較して、少なくとも４０％、好ましくは少なくとも１００％、より好ましくは少なくとも２００％、最も好ましくは少なくとも３００％増加する。
【０２０９】
本発明による「引張破壊伸び」又は「最大抗張力」は、そのような方法で材料を破壊するために必要とされる単位面積当たりの力の指標（ＭＰａ又はｐｓｉ）である。引張破壊伸びを測定するための典型的な機器は、当業者に公知である。引張破壊伸びは、ＤＩＮ  ＥＮ  ＩＳＯ  ５２７：２０１２に従って測定することができるが、他の試験方法も利用可能である。本発明の好ましい実施形態によれば、引張破壊伸びは、ＤＩＮ  ＥＮ  ＩＳＯ  ５２７−２／１ＢＡ／５０：２０１２に従って測定され、試料は試験中に５０ｍｍ／分の速度で引き離されることを意味する。本発明の試験検体は、試料の厚さが１．９±２ｍｍの間であり、及び測定長さが２５×５ｍｍであることを除いて、ジオメトリー１ＢＡを有する。引張破壊伸びは、標準条件下で得られる。
【０２１０】
＜ポリマー組成物＞
本発明のポリマー組成物は、ポリ乳酸を含まない。
【０２１１】
本発明による「ポリ乳酸」という用語は、繰返し単位として式Ｉを含むポリマーを指す：
【０２１２】
【化２】
2019534355.tif 000003
【０２１３】
化学式ＣＨ３ＣＨ（ＯＨ）ＣＯ２Ｈを有する乳酸は、天然及び合成の両方により製造される白色の水溶性固体又は透明液体である有機化合物である。乳酸はキラルであり、したがって、２つの光学異性体を指す。１つはＬ−（＋）−乳酸又は（Ｓ）−乳酸として公知であり、その鏡像である他方はＤ−（−）−乳酸又は（Ｒ）−乳酸である。等量のこれら２つの混合物はＤＬ−乳酸、又はラセミ乳酸と呼ばれる。乳酸は吸湿性である。ＤＬ−乳酸は、約１７〜１８℃であるその融点より高い温度において、水及びエタノールと混和性である。Ｄ−乳酸及びＬ−乳酸は、５３℃より高い融点を有する。乳酸は当業者に公知である。
【０２１４】
本発明のポリマー組成物は、ポリ乳酸と少なくとも１種類のさらなるモノマー、例えばポリエチレングリコールとのコポリマーの形態のポリ乳酸を含まず、ホモポリマーの形態のポリ乳酸も含まない。
【０２１５】
本発明の一実施形態によれば、炭酸カルシウム含有材料は、ポリマー成分の総重量に基づいて、０．１〜８５重量％の量、好ましくは３〜５０重量％の量、より好ましくは５〜４０重量％の量、最も好ましくは１０〜３０重量％の量でポリマー組成物中に存在する。
【０２１６】
本発明の別の実施形態によれば、ポリマー組成物は、着色顔料、染料、ワックス、潤滑剤、酸化及び／又はＵＶ安定化剤、酸化防止剤及びタルクなどの他の充填剤などのさらなる添加物を含む。
【０２１７】
＜加工中のポリマー分解を低減させ及び／又はメルトフローレートを減少させ、及び／又は粘度を増加させる方法＞
本発明は、加工中のポリマー分解を低減させ、及び／又は請求項１に記載のポリマー組成物のメルトフローレートを減少させ、及び／又は請求項１に記載のポリマー組成物の粘度を増加させる方法をさらに含む。より正確には、ポリマー組成物は、ポリマー成分として少なくとも１つのポリマー及び充填剤として少なくとも１つの炭酸カルシウム含有材料を含む。本発明の方法により、メルトフローレートは、いかなる一置換コハク酸無水物も存在しない状態において同じ方法で処理された同じポリマー組成物と比較して、少なくとも１０％減少し得、及び／又は、粘度は、いかなる一置換コハク酸無水物も存在しない状態において同じ方法で処理された同じポリマー組成物と比較して、少なくとも１０％増加し得る。方法は、ａ）少なくとも１つのポリマーをポリマー成分として提供するステップ、及びｂ）少なくとも１つの炭酸カルシウム含有材料を充填剤として提供するステップ、及びｃ）少なくとも１つの一置換コハク酸無水物を提供するステップ、及びｄ）ａ）、ｂ）及びｃ）の成分を任意の順序で接触させるステップ、及びｅ）ステップｄ）の接触させた成分をコンパウンディングするステップを含む。
【０２１８】
本発明の一実施形態によれば、加工中のポリマー分解を低減させ及び／又はポリマー成分として少なくとも１つのポリマー及び充填剤として少なくとも１つの炭酸カルシウム含有材料を含むポリマー組成物のメルトフローレートを、いかなる一置換コハク酸無水物も存在しない状態において同じ方法で処理された同じポリマー組成物と比較して、少なくとも１０％減少させ、及び／又はポリマー成分として少なくとも１つのポリマー及び充填剤として少なくとも１つの炭酸カルシウム含有材料を含むポリマー組成物の粘度を、いかなる一置換コハク酸無水物も存在しない状態において同じ方法で処理された同じポリマー組成物と比較して、少なくとも１０％増加させる方法が提供され、方法は、
ａ）少なくとも１つのポリマーをポリマー成分として提供すること、並びに
ｂ）少なくとも１つの炭酸カルシウム含有材料を充填剤として提供すること、並びに
ｃ）少なくとも１つの一置換コハク酸無水物を提供すること、
ｄ）ａ）、ｂ）及びｃ）の成分を任意の順序で接触させること、並びに
ｅ）ステップｄ）の接触させた成分をコンパウンディングすること
を含み、該ポリマー組成物は、ポリ乳酸を含まない。
【０２１９】
ステップａ）によれば、上記に定義される通り、ポリマー成分として少なくとも１つのポリマーが提供される。ポリマーは、固体形態又は溶融形態で提供され得る。
【０２２０】
本発明による「固体」という用語は、２９８．１５Ｋ（２５℃）の温度及び正確に１０００００Ｐａ（１ｂａｒ、１４．５ｐｓｉ、０．９８６９２ａｔｍ）の絶対圧力を指す標準周囲温度及び圧力（ＳＡＴＰ）の下で固体である材料を指す。固体は、粉末、錠剤、顆粒、薄片などの形態であってよい。
【０２２１】
本発明による「周囲圧力」という用語は、正確に１０００００Ｐａ（１ｂａｒ、１４．５ｐｓｉ、０．９８６９２ａｔｍ）の絶対圧力を指す標準周囲温度圧力（ＳＡＴＰ）を指す。
【０２２２】
本発明による「溶融」という用語は、２９８．１５Ｋ（２５℃）の温度及び正確に１０００００Ｐａ（１ｂａｒ、１４．５ｐｓｉ、０．９８６９２ａｔｍ）の絶対圧力を指す標準周囲温度及び圧力（ＳＡＴＰ）の下で溶融した又は粘性の材料を指す。
【０２２３】
本発明の好ましい実施形態によれば、少なくとも１つのポリマーは、固体形態、好ましくは顆粒又はペレット形態で提供され得る。
【０２２４】
ステップｂ）によれば、上記に定義される通り、少なくとも１つの炭酸カルシウム含有充填剤材料が提供される。炭酸カルシウム含有材料は、乾燥形態で提供され得る。
【０２２５】
「乾燥」又は「乾燥した」材料という用語は、炭酸カルシウム含有材料の重量の総重量に基づいて０．００１〜０．５重量％の水を有する材料であると理解される。
【０２２６】
本発明の一実施形態によれば、炭酸カルシウム含有材料は、ポリマー成分の総重量に基づいて、０．１〜８５重量％の量、好ましくは３〜５０重量％の量、より好ましくは５〜４０重量％の量、最も好ましくは１０〜３０重量％の量で提供される。
【０２２７】
ステップｃ）によれば、上記に定義される通り、少なくとも１つの一置換コハク酸無水物が提供される。
【０２２８】
本発明の一実施形態によれば、少なくとも１つの一置換コハク酸無水物は、少なくとも１つの炭酸カルシウム含有充填剤材料の総乾燥重量に基づいて、少なくとも０．１重量％の総量、好ましくは０．１〜４．０重量％の量、より好ましくは０．１〜３．０重量％の量、よりいっそう好ましくは０．２〜２．０重量％の量、よりいっそう好ましくは０．３〜１．５重量％の量、最も好ましくは０．４〜１．２重量％の量で提供される。
【０２２９】
本発明の一実施形態によれば、少なくとも１つの一置換コハク酸無水物は、ポリマー成分の総重量に基づいて、少なくとも０．００５重量％の量、好ましくは０．０１〜５．０重量％の量、より好ましくは０．０２〜１．０重量％の量、よりいっそう好ましくは０．０３〜０．８重量％の量、よりいっそう好ましくは０．０５〜０．５重量％の量、最も好ましくは０．０７〜０．３重量％の量で提供される。
【０２３０】
少なくとも１つの一置換コハク酸無水物は、固体形態で又は液体として提供される。好ましい実施形態によれば、少なくとも１つの一置換コハク酸無水物は、液体として提供される。
【０２３１】
本発明による液体の一置換コハク酸無水物は、適切な設備、例えば、測定セルＴＥＺ  １５０  Ｐ−Ｃ及びＣＣ  ２８．７測定システムを備えたＰｈｙｓｉｃａ  ＭＣＲ  ３００レオメーター（Ｐａａｒ  Ｐｈｙｓｉｃａ）を用いて５ｓ−１のせん断速度及び＋２０℃（±２℃）で測定したときに、＋２０℃（±  ２℃）で５０００ｍＰａ・ｓ未満、好ましくは２５００ｍＰａ・ｓ未満、より好ましくは１０００ｍＰａ・ｓ未満、最も好ましくは５００ｍＰａ・ｓ未満の粘度を有する材料を指す。
【０２３２】
少なくとも１つの一置換コハク酸無水物が、少なくとも１つの炭酸カルシウム含有材料の表面上の表面層の形態で使用される場合、少なくとも１つの一置換コハク酸無水物は、少なくとも１つの炭酸カルシウム含有充填剤材料の表面上の前記少なくとも１つの一置換コハク酸無水物及び／又はその塩反応生成物の総重量が、少なくとも１つの炭酸カルシウム含有充填剤材料の１ｍ２当たり、５ｍｇ未満、好ましくは４．５ｍｇ未満、最も好ましくは４．０ｍｇ未満となるような量で提供される。例えば、少なくとも１つの一置換コハク酸無水物は、少なくとも１つの一置換コハク酸無水物及び／又はその塩反応生成物の総重量が、少なくとも１つの炭酸カルシウム含有充填剤材料の１ｍ２当たり、０．１〜５ｍｇ、より好ましくは０．２〜４ｍｇ、最も好ましくは１〜４ｍｇとなるような量で提供されることが好ましい。
【０２３３】
ステップｄ）によれば、ａ）、ｂ）及びｃ）の成分を、任意の順序で接触させる。
【０２３４】
ステップｄ）の接触は、混合条件下で行われ得る。
【０２３５】
当業者は、自身の加工設備にしたがって混合条件（混合時間及び混合速度の構成など）を適合させるであろう。
【０２３６】
例えば、混合及び均質化は、プラウシェアミキサーを用いることによって行われ得る。プラウシェアミキサーは、機械的に生成される流動層の原理によって機能する。プロウシェアブレードは、水平円筒ドラムの内壁の近くで回転し、混合物の成分を生成物層から解放混合空間へと運び出す。機械的に生成された流動層は、大きいバッチでさえも非常に短時間で激しく混合することを確実にする。乾燥操作において塊を分散させるためにチョッパー及び／又はディスパーサーが使用される。本発明の方法において使用され得る設備は、例えば、ドイツのＧｅｂｒｕｄｅｒ  Ｌｏｄｉｇｅ  Ｍａｓｃｈｉｎｅｎｂａｕ  ＧｍｂＨから入手可能である。
【０２３７】
本発明の別の実施形態によれば、加工ステップｄ）は、例えば、ボールミル、ハンマーミル、ロッドミル、振動ミル、ロールクラッシャー、遠心式衝撃ミル、垂直ビーズミル、アトリションミル、ピンミル又はハンマーミルといった粉砕デバイス中で実行することができる。
【０２３８】
加工ステップｄ）は、１５℃〜１５０℃の温度、好ましくは室温、すなわち、２０℃±２℃の温度で実行することができる。本発明の一実施形態によれば、加工ステップｄ）は、少なくとも１秒、好ましくは少なくとも１分、例えば、少なくとも１５分、３０分、１時間、２時間、４時間、６時間、８時間又は１０時間にわたって実行される。
【０２３９】
一実施形態によれば、ステップｄ）は、ｉ）ステップａ）のポリマー成分及びステップｂ）の充填剤材料を混合するステップ、及びｉｉ）ステップｃ）の一置換コハク酸無水物をステップｉ）の混合物と混合するステップを含む。
【０２４０】
別の実施形態によれば、ステップｄ）は、ｉ）ステップａ）のポリマー成分及びステップｃ）の一置換コハク酸無水物を混合するステップ、及びｉｉ）ステップｂ）の充填剤材料をステップｉ）の混合物と混合するステップを含む。
【０２４１】
別の実施形態によれば、ステップｄ）は、ステップａ）のポリマー成分、ステップｃ）の一置換コハク酸無水物及びステップｂ）の充填剤材料を１ステップで同時に混合することを含む。
【０２４２】
別の実施形態によれば、ステップｄ）は、ｉ）ステップａ）のポリマー成分及びステップｃ）の一置換コハク酸無水物の一部分を混合するステップ、ｉｉ）ステップｂ）の充填剤材料及びステップｃ）の一置換コハク酸無水物の残りの部分を混合するステップ、及びｉｉｉ）ステップｉ）及びｉｉ）の組成物を混合するステップを含む。ポリマー成分と混合される一置換コハク酸無水物及び充填剤材料と混合される一置換コハク酸無水物は、同じ一置換コハク酸無水物であってもよいし、異なる一置換コハク酸無水物であってもよい。好ましい実施形態によれば、これらの一置換コハク酸無水物は同じものである。
【０２４３】
好ましい実施形態によれば、ステップｄ）は、ｉ）ステップｂ）の充填剤材料及びステップｃ）の一置換コハク酸無水物を混合するステップ、及びｉｉ）ステップａ）のポリマー成分をステップｉ）の混合物と混合するステップを含む。より正確には、接触ステップｄ）において、最初に、ステップｂ）の少なくとも１つの炭酸カルシウム含有材料を、１つ以上のステップにおいて、ステップｃ）の少なくとも１つの一置換コハク酸無水物と混合しながら接触させ、それにより少なくとも１つの一置換コハク酸無水物及び／又はその塩反応生成物を含む処理層が、ステップｂ）の前記少なくとも１つの炭酸カルシウム含有材料の表面上に形成され、並びに次に、この表面処理された炭酸カルシウム含有材料を、１つ以上のステップにおいて、少なくとも１つのポリマーと混合しながら接触させる。
【０２４４】
別の好ましい実施形態によれば、ステップｄ）は、ｉ）ステップｂ）の充填剤材料及びステップｃ）の一置換コハク酸無水物の一部分を混合するステップ、及びｉｉ）ステップａ）のポリマー成分及び一置換コハク酸無水物の残りの部分をステップｉ）の混合物と混合するステップを含む。より正確には、接触ステップｄ）において、最初に、ステップｂ）の少なくとも１つの炭酸カルシウム含有材料を、１つ以上のステップにおいて、ステップｃ）の少なくとも１つの一置換コハク酸無水物の一部分と混合しながら接触させ、それにより少なくとも１つの一置換コハク酸無水物及び／又はその塩反応生成物を含む処理層が、ステップｂ）の前記少なくとも１つの炭酸カルシウム含有材料の表面上に形成され、並びに次に、この表面処理された炭酸カルシウム含有材料を、１つ以上のステップにおいて、少なくとも１つのポリマー及び一置換コハク酸無水物の残りの部分と混合しながら接触させる。ポリマー成分と混合される一置換コハク酸無水物及び充填剤材料と混合される一置換コハク酸無水物は、同じ一置換コハク酸無水物であってもよいし、異なる一置換コハク酸無水物であってもよい。好ましい実施形態によれば、これらの一置換コハク酸無水物は異なるものである。
【０２４５】
接触ステップｄ）において、最初に、ステップｂ）の少なくとも１つの炭酸カルシウム含有材料を、１つ以上のステップにおいて、ステップｃ）の少なくとも１つの一置換コハク酸無水物又はその一部分と混合しながら接触させる場合、少なくとも１つの一置換コハク酸無水物及び／又はその塩反応生成物を含む処理層が、ステップｂ）の前記少なくとも１つの炭酸カルシウム含有材料の表面上に形成され、接触は以下の通りに行うことができる。
【０２４６】
少なくとも１つの一置換コハク酸無水物と少なくとも１つの炭酸カルシウム含有充填剤材料との接触は、混合条件下で行われ得る。当業者は、自身の加工設備にしたがってこれらの混合条件（混合パレット及び混合速度の構成など）を適合させるであろう。
【０２４７】
本発明の１つの好ましい実施形態では、少なくとも１つの一置換コハク酸無水物と少なくとも１つの炭酸カルシウム含有充填剤材料との接触は、連続的な処理であってよい。この場合、少なくとも１つの一置換コハク酸無水物の一定の濃度が提供されるように、少なくとも１つの炭酸カルシウム含有充填剤材料を少なくとも１つの一置換コハク酸無水物と一定のフローで接触させることができる。
【０２４８】
又は、少なくとも１つの炭酸カルシウム含有充填剤材料を、少なくとも１つの一置換コハク酸無水物と１ステップで接触させ、前記少なくとも１つの一置換コハク酸無水物は、好ましくは１回量として加えられる。
【０２４９】
本発明の別の実施形態では、少なくとも１つの一置換コハク酸無水物と少なくとも１つの炭酸カルシウム含有充填剤材料との接触は、バッチ処理であってよく、すなわち、少なくとも１つの炭酸カルシウム含有充填剤材料を、少なくとも１つの一置換コハク酸無水物と１つより多くのステップで接触させ、前記少なくとも１つの一置換コハク酸無水物は、好ましくは、ほぼ等しい分割量として加えられる。又は、等しくない分割量、すなわち、より大きい分割量及びより小さい分割量として、少なくとも１つの一置換コハク酸無水物を少なくとも１つの炭酸カルシウム含有充填剤材料に加えることもできる。
【０２５０】
本発明の一実施形態によれば、少なくとも１つの一置換コハク酸無水物と少なくとも１つの炭酸カルシウム含有充填剤材料との接触は、０．１〜５０００秒の期間にわたってバッチ又は連続的な処理として実行される。例えば、少なくとも１つの一置換コハク酸無水物と少なくとも１つの炭酸カルシウム含有充填剤材料との接触は、連続的な処理であり、１つ以上の接触ステップを含み、及び、総接触時間は、０．１〜４０００秒、好ましくは０．５〜３０００秒、最も好ましくは１〜２０００秒である。
【０２５１】
少なくとも１つの一置換コハク酸無水物を供給するときに、それは、ほぼ室温で作業可能な粘度の特徴を持つものであってよく、すなわち、少なくとも１つの一置換コハク酸無水物は、液体状態にあってよい。したがって、少なくとも１つの一置換コハク酸無水物が溶融するように、少なくとも１つの一置換コハク酸無水物と少なくとも１つの炭酸カルシウム含有充填剤材料との接触中に温度が調整されることが本発明の１つの必要条件である。
【０２５２】
したがって、少なくとも１つの一置換コハク酸無水物の融点より少なくとも２℃温度が高くなるように、少なくとも１つの一置換コハク酸無水物と少なくとも１つの炭酸カルシウム含有充填剤材料との接触の前及び／又は接触中に温度が調整されることが理解される。例えば、少なくとも１つの一置換コハク酸無水物の融点より少なくとも２℃温度が高くなるように、少なくとも１つの一置換コハク酸無水物と少なくとも１つの炭酸カルシウム含有充填剤材料との接触の前に温度が調整される。
【０２５３】
本発明の一実施形態では、少なくとも１つの一置換コハク酸無水物の融点より少なくとも５℃、好ましくは少なくとも８℃、最も好ましくは少なくとも１０℃温度が高くなるように、少なくとも１つの一置換コハク酸無水物と少なくとも１つの炭酸カルシウム含有充填剤材料との接触の前及び／又は接触中に温度が調整される。例えば、少なくとも１つの一置換コハク酸無水物の融点より２〜５０℃、好ましくは５〜４０℃、より好ましくは８〜３０℃、最も好ましくは１０〜２０℃温度が高くなるように、少なくとも１つの一置換コハク酸無水物と少なくとも１つの炭酸カルシウム含有充填剤材料との接触の前及び／又は接触中に温度が調整される。
【０２５４】
本発明の一実施形態では、したがって、少なくとも１つの一置換コハク酸無水物と少なくとも１つの炭酸カルシウム含有充填剤材料との接触は、２００℃未満の処理温度で実行される。例えば、少なくとも１つの一置換コハク酸無水物と少なくとも１つの炭酸カルシウム含有充填剤材料との接触は、３０〜２００℃、好ましくは８０〜１５０℃、最も好ましくは１１０〜１３０℃の処理温度で実行される。
【０２５５】
少なくとも１つの一置換コハク酸無水物と少なくとも１つの炭酸カルシウム含有充填剤材料との接触を実行するための処理時間は、５０００秒以下の期間、好ましくは４０００秒以下の期間、より好ましくは３０００秒以下の期間、最も好ましくは０．１〜２０００秒にわたって実行される。例えば、少なくとも１つの一置換コハク酸無水物と少なくとも１つの炭酸カルシウム含有充填剤材料との接触は、１２００秒の期間にわたって実行される。一般に、少なくとも１つの炭酸カルシウム含有充填剤材料を少なくとも１つの一置換コハク酸無水物と接触させる長さは、前記接触中に適用される処理温度によって決定される。例えば、約２００℃の処理温度が適用される場合、処理時間は、例えば、約０．１程度に短い。約１２０℃の処理温度が適用される場合、処理時間は、例えば、約１２００秒程度に長いものであり得る。
【０２５６】
本発明の一実施形態では、少なくとも１つの炭酸カルシウム含有充填剤材料は、少なくとも１つの一置換コハク酸無水物と少なくとも１つの炭酸カルシウム含有充填剤材料との接触が実行される前に、予備加熱される、すなわち活性化される。言い換えれば、少なくとも１つの一置換コハク酸無水物と少なくとも１つの炭酸カルシウム含有充填剤材料との接触が実行される前に、少なくとも１つの炭酸カルシウム含有充填剤材料は、５０〜２００℃、好ましくは８０〜２００℃、より好ましくは９０〜１５０℃、最も好ましくは１００〜１３０℃の温度で処理される。少なくとも１つの炭酸カルシウム含有充填剤材料の予備加熱を実行するための処理時間は、３０分以下の期間、好ましくは２０分以下の期間、より好ましくは１５分以下の期間にわたって実行される。本発明の一実施形態では、少なくとも１つの炭酸カルシウム含有充填剤材料の予備加熱は、少なくとも１つの一置換コハク酸無水物と少なくとも１つの炭酸カルシウム含有充填剤材料との接触中に実行される温度にほぼ等しい温度で実行される。
【０２５７】
本発明の意味における「等しい」温度という用語は、少なくとも１つの一置換コハク酸無水物と少なくとも１つの炭酸カルシウム含有充填剤材料との接触中に実行される温度よりも最大２０℃、好ましくは最大１５℃、より好ましくは１０℃、最も好ましくは最大５℃低い又は高い予備加熱温度を指す。
【０２５８】
ステップｅ）によれば、ステップｄ）の接触させた成分がコンパウンディングされる。本発明による「コンパウンディング」という用語は、ポリマー又はプラスチック配合物の調製を指す。コンパウンディング中に、異なる原料の均質なブレンド物を達成するために、ステップｄ）の接触させた成分は、溶融又は軟化された状態で混合及び／又はブレンドされる。コンパウンディング方法は当業者に公知である。
【０２５９】
本発明の一実施形態によれば、コンパウンディング及び均質化は、ドウニーダーによって行うことができる。ドウニーダーは、組成物、特に、高い粘度を有する組成物を混合し、及び練ることができる。ドウニーダーは、ボウル又はディッシュ内で水平に１つ以上のＳｉｇｍａ型又はＺ型のブレードを回転させることによって機能する。使用できる機器は、例えば、Ｋｅｎｗｏｏｄ  Ｌｔｄ．から入手可能である。
【０２６０】
本発明の別の実施形態によれば、コンパウンディング及び均質化は、押出し機、例えば、シングル又はツインスクリュー押出し機によって行うことができる。押出し機は、組成物を混合及びコンパウンディングすることができる。押出し機は、ハウジング内で１つ以上のスクリューを回転させることによって機能する。使用できる機器は、ベースユニット及び押出し機を含み得る。例えば、ベースユニットはＴｈｅｒｍｏ  ＳｃｉｅｎｔｉｆｉｃのＨａａｋｅ  Ｐｏｌｙｌａｂ  ＯＳであってよく、押出し機はＴｈｅｒｍｏ  ＳｃｉｅｎｔｉｆｉｃのＲｈｅｏｍｅｘ  ＣＴＷ  １００  ＯＳであってよい。
【０２６１】
本発明の別の実施形態によれば、コンパウンディング及び均質化は、実験室用コンパウンダーによって行うことができる。実験室用コンパウンダーは、組成物を混合し、及び練ることができる。使用できる設備は、ベースユニット、コンパウンダー及びニーダーを含み得る。例えば、ベースユニットはＨａａｋｅ  Ｐｏｌｙｌａｂ  ＯＳであってよく、コンパウンダーはＨａａｋｅ  Ｒｈｅｏｍｉｘ６００  ＯＳであってよく、ニーダーはＲｏｌｌｅｒ  Ｒｏｔｅｒｓ  ６００であってよく、これらは全てＴｈｅｒｍｏ  Ｓｃｉｅｎｔｉｆｉｃによるものである。試験結果を評価するためのソフトウェアとしてＲｈｅｏＤｒｉｖｅ７を使用することができる。
【０２６２】
本発明の別の実施形態によれば、コンパウンディング及び均質化は、ツインロールミルによって行うことができる。ツインロールミルは、組成物を混合し、及び練ることができる。例示的なロールミルは、ドイツのＤｒ．Ｃｏｌｌｉｎ  ＧｍｂＨのＷａｌｚｗｅｒｋ  １５０×４００である。
【０２６３】
加工ステップｅ）は、１５℃〜３５０℃の温度で実行することができる。本発明の一実施形態によれば、加工ステップｅ）は、室温、すなわち２０℃±２℃の温度で実行することができる。好ましい実施形態によれば、加工ステップｅ）は、室温より高い温度、好ましくは５０℃〜３２０℃、より好ましくは８０℃〜３００℃、よりいっそう好ましくは１００℃〜２８０℃、最も好ましくは１５０℃〜２６０℃の温度で実行される。本発明の一実施形態によれば、加工ステップｅ）は、少なくとも１秒、好ましくは少なくとも１分、例えば、少なくとも１５分、３０分、１時間、２時間、４時間、６時間、８時間又は１０時間にわたって実行される。
【０２６４】
別の実施形態によれば、ステップｅ）において、熱及び圧力を適用してもよい。熱及び圧力は、引き続いて適用され得る。好ましい実施形態では、熱及び応力は、同時に適用される。別の好ましい実施形態では、熱及び／又は圧力の異なるステップが、引き続いて適用される。
【０２６５】
例えば、熱及び圧力条件は、ホットプレス手順によって行うことができる。ホットプレスを行うために、プレス処理中に追加的に加熱できる任意の圧力デバイスを使用することができる。加熱は、例えば、誘導加熱によって又は間接抵抗加熱によって行うことができる。ホットプレス中に、モールドプレートを水冷により冷却してモールドの温度を制御してもよい。使用できる機器は、例えば、ドイツのＤｒ．  Ｃｏｌｌｉｎ  ＧｍｂＨから入手可能である。
【０２６６】
ホットプレスは、１５℃〜３００℃の温度、好ましくは５０℃〜２８０℃の温度、より好ましくは７０℃〜２５０℃の温度、最も好ましくは２２０℃の温度で実行することができる。ホットプレスは、２ｂａｒ〜４００ｂａｒの圧力、好ましくは１０ｂａｒ〜３５０ｂａｒの圧力、より好ましくは１５ｂａｒ〜３００ｂａｒの圧力、最も好ましくは１５ｂａｒ〜２５０ｂａｒの圧力で実行することができる。
【０２６７】
本発明の一実施形態によれば、ホットプレスは、少なくとも１秒、好ましくは少なくとも５０秒又は少なくとも１００秒、１２０秒、１６０秒、１８０秒、２００秒又は２４０秒にわたって実行される。
【０２６８】
本発明者らは、驚くべきことに、本発明による方法によって、ポリマー成分として少なくとも１つのポリマー及び充填剤として炭酸カルシウム含有材料を含むポリマー組成物の安定性、特に熱安定性を向上できることを発見した。したがって、そのようなポリマー組成物の加工中のポリマー分解が低減される。追加的又は代替的に、そのようなポリマー組成物の加工性を促進することができる。追加的又は代替的に、本発明による方法によって、そのようなポリマー組成物の機械的特性、例えば、メルトフローレートを向上させることができる。追加的又は代替的に、本発明による方法によって、そのようなポリマー組成物の粘度を向上させることができる。
【０２６９】
より正確には、本発明による方法によって、加工中のポリマー分解が低減され、及び／又は、ポリマー成分として少なくとも１つのポリマー及び少なくとも１つの炭酸カルシウム含有充填剤材料を含むポリマー組成物のメルトフローレートが、いかなる一置換コハク酸無水物も存在しない状態において同じ方法で処理された同じポリマー組成物と比較して、少なくとも１０％、好ましくは少なくとも１５％、より好ましくは少なくとも２０％、最も好ましくは少なくとも２５％低減され、及び／又は、ポリマー成分として少なくとも１つのポリマー及び少なくとも１つの炭酸カルシウム含有充填剤材料を含むポリマー組成物の粘度が、いかなる一置換コハク酸無水物も存在しない状態において同じ方法で処理された同じポリマー組成物と比較して、少なくとも１０％、好ましくは少なくとも１５％、より好ましくは少なくとも２０％、最も好ましくは少なくとも２５％増加し、該ポリマー組成物は、ポリ乳酸を含まない。
【０２７０】
一実施形態によれば、本発明による方法によって、加工中のポリマー分解が低減され、及び／又は、ポリマー成分として少なくとも１つのポリマー及び少なくとも１つの炭酸カルシウム含有充填剤材料を含むポリマー組成物のメルトフローレートが、いかなる一置換コハク酸無水物も存在しない状態において同じ方法で処理された同じポリマー組成物と比較して、ＤＩＮ  ＥＮ  ＩＳＯ  １１３３−１：２０１１（好ましくは、手順Ａ、２．１６ｋｇ、２１０℃、顆粒による）による測定で、少なくとも１０％、好ましくは少なくとも１５％、より好ましくは少なくとも２０％、最も好ましくは少なくとも２５％低減され、及び／又は、ポリマー成分として少なくとも１つのポリマー及び少なくとも１つの炭酸カルシウム含有充填剤材料を含むポリマー組成物の粘度が、いかなる一置換コハク酸無水物も存在しない状態において同じ方法で処理された同じポリマー組成物と比較して、ＤＩＮ  ＥＮ  ＩＳＯ  １６２８−５：２０１５による測定で、少なくとも１０％、好ましくは少なくとも１５％、より好ましくは少なくとも２０％、最も好ましくは少なくとも２５％増加し、該ポリマー組成物は、ポリ乳酸を含まない。
【０２７１】
本発明の別の実施形態によれば、本発明による方法によって、ポリマー成分として少なくとも１つのポリマー及び少なくとも１つの炭酸カルシウム含有充填剤材料を含むポリマー組成物の引張破壊伸びが、少なくとも１つの一置換コハク酸無水物を用いない同じポリマー組成物と比較して、少なくとも４０％、好ましくは少なくとも１００％、より好ましくは少なくとも２００％、最も好ましくは少なくとも３００％増加し、該ポリマー組成物は、ポリ乳酸を含まない。
【０２７２】
＜本発明による物品＞
本発明の別の態様は、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物を含む物品であって、該物品が、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などを含む群から選択され、該ポリマー組成物がポリ乳酸を含まない、物品を対象とする。
【０２７３】
ステップａ）〜ｃ）によれば、上記に定義される通り、ポリマー成分として少なくとも１つのポリマー、充填剤として少なくとも１つの炭酸カルシウム含有材料及び少なくとも１つの一置換コハク酸無水物が提供される。
【０２７４】
上記に定義される通り、ステップｄ）及びｅ）によれば、ａ）、ｂ）及びｃ）の成分を任意の順序で接触させ、及びステップｄ）の接触させた成分がコンパウンディングされる。
【０２７５】
物品は、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などを含む群から選択される。
【０２７６】
好ましくは、衛生製品は、乳児用おむつ又はおしめ、婦人衛生製品、成人用失禁製品、脱毛ストリップ、包帯及び創傷用包帯、使い捨てバスタオル及びフェイスタオル、使い捨てスリッパ及び履物、トップシート又はカバーストック、消費者用フェイスマスク、レッグカフ、収集／分配層、コアラップ、バックシート、伸縮性イア、ランディングゾーン、ダスティング層及び固定システムなどの吸収材衛生製品；及びウェットワイプ、スキンケアワイプ、ベビーワイプ、フェイシャルワイプ、クレンジングワイプ、ハンド及びボディワイプ、モイストタオル、パーソナル衛生ワイプ、婦人衛生ワイプ、抗菌ワイプ及び薬用ワイプなどの拭取り用品を含む群から選択される。
【０２７７】
好ましくは、医療及びヘルスケア製品は、滅菌できる医療用製品、医療用パッケージ、手術用使い捨てキャップなどのキャップ、保護用衣類、手術用ガウン、手術用マスク及びフェイスマスク、手術着、手術用カバー、手術用ドレープ、ラップ、パック、スポンジ、包帯、ワイプ、ベッドリネン、汚染防止ガウン、検査ガウン、実験室用コート、アイソレーションガウン、経皮薬物送達、シュラウド、アンダーパッド、処置用パック、ヒートパック、オストミーバッグライナー、固定テープ、インキュベーターマットレス、滅菌ラップ（ＣＳＲラップ）、創傷ケア、冷／熱パック、パッチなどの薬物送達システムを含む群から選択される。
【０２７８】
好ましくは、フィルター製品は、ガソリンフィルター、オイルフィルター、エアフィルター、水フィルター、コーヒーフィルター、ティーバッグ、製薬産業フィルター、鉱物加工フィルター、液体カートリッジ及びバッグフィルター、真空バッグ、アレルゲン膜及び不織布層とのラミネートを含む群から選択される。
【０２７９】
好ましくは、ジオテキスタイル製品は、土質安定剤及び車道下地、土台安定剤、浸食制御、用水路建設、排水システム、ジオメンブレン保護、霜保護、農業用マルチ、池及び用水路水バリア、排水用土管のための砂浸透バリア及び埋立地ライナーを含む群から選択される。
【０２８０】
好ましくは、農業及び園芸用製品は、農作物カバー、植物保護、シードブランケット、雑草防除生地、温室シェーディング、根制御バッグ、生分解性植物ポット、キャピラリーマット及び造園生地を含む群から選択される。
【０２８１】
好ましくは、衣類、履物及びバッグ製品は、オーバーコートのフロント、カラー、見返し、ウエストバンド、下襟などの芯地、使い捨て下着、靴紐小穴強化材などの靴構成部材、運動靴及びサンダル強化材及びインナーソールライニングなど、鞄構成部材、結合剤、素材及び（洗濯）指示ラベルを含む群から選択される。
【０２８２】
好ましくは、パッケージング製品は、インターライニング、例えば、乾燥剤パッケージング、吸着剤パッケージング、ギフトボックス、ファイルボックス、不織布バッグ、ブックカバー、封筒、エクスプレスエンベロープ、配達バッグなどを含む群から選択される。
【０２８３】
好ましくは、家庭用及び産業用製品は、研磨剤、ポケットスプリング用のポケットクロス、分離層、スプリングカバー、トップカバー、キルトバッキング、羽毛布団カバー、枕カバーなどのベッドリネン、ブラインド／カーテン、小さな敷物、カーペットタイル、バスマットなどのカーペット／カーペット裏地、カバー及びセパレーション材料、洗剤パウチ、柔軟剤シート、フローリング、インサイドライニング、クッション用リバースファブリック、ダストカバー、スプリングカバー、プルストリップなどの家具／室内装飾品、モップ、テーブルリネン、ティーバッグ及びコーヒーバッグ、掃除機バッグ、壁張り材料、家庭用ケア拭取り用品、フロアケアワイプ、クリーニングワイプ、ペットケアワイプなどの拭取り用品、自動車用構築物、ケーブルラッピング、土木工学、濾過パッケージング、防護服、一次及び二次カーペット裏地、複合材、海洋帆船ラミネート、テーブルカバーラミネート、チョップドストランドマット、機械刺繍のためのバッキング／スタビライザー、多孔性が必要な包装材料、ファイバーグラス・バッティングなどの断熱材、枕、クッション、室内装飾用詰め物、キルト又は掛け布団の中綿などの詰め物、一般用フェイスマスク及び医療用フェイスマスク、封筒、防水シート、テント及び輸送（木材、鋼）ラッピング、フットカバー及びカバーオールなどの使い捨て衣類、及び耐候性ハウスラップを含む群から選択される。
【０２８４】
好ましくは、建設用製品は、ハウスラップ、アスファルトオーバーレイ、路盤及び鉄道路盤、ゴルフ及びテニスコート、壁装材、音響壁カバー、屋根材料及びタイル下地、土質安定剤及び車道下地、土台安定剤、浸食制御、用水路建築、排水システム、ジオメンブレン保護、霜保護、農業用マルチ、池及び用水路水バリア、排水用土管のための砂浸透バリアを含む群から選択される。
【０２８５】
＜コンパウンディングされたポリマー組成物の使用＞
本発明の別の態様は、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などにおける、
ａ）少なくとも１つのポリマーをポリマー成分として提供するステップ、並びに
ｂ）少なくとも１つの炭酸カルシウム含有材料を充填剤として提供するステップ、並びに
ｃ）少なくとも１つの一置換コハク酸無水物を提供するステップ、
ｄ）ａ）、ｂ）及びｃ）の成分を任意の順序で接触させるステップ、並びに
ｅ）ステップｄ）の接触させた成分をコンパウンディングするステップ
を含む方法によって得ることができるポリマー組成物の使用であって、該ポリマー組成物がポリ乳酸を含まない、使用を対象とする。
【０２８６】
ステップａ）〜ｃ）によれば、上記に定義される通り、ポリマー成分として少なくとも１つのポリマー、充填剤として少なくとも１つの炭酸カルシウム含有材料及び少なくとも１つの一置換コハク酸無水物が提供される。
【０２８７】
上記に定義される通り、ステップｄ）及びｅ）によれば、ａ）、ｂ）及びｃ）の成分を任意の順序で接触させ、及びステップｄ）の接触させた成分がコンパウンディングされる。
【０２８８】
ポリマー組成物は、衛生製品、医療及びヘルスケア製品、フィルター製品、ジオテキスタイル製品、農業及び園芸用製品、衣類、履物及びバッグ製品、家庭用及び産業用製品、パッケージング製品、建設用製品などにおいて使用される。
【国際調査報告】
2019534355.tif 000004
2019534355.tif 000005
2019534355.tif 000006